"下記一般式1で表されることを特徴とするビスカルバゾール誘導体。[前記一般式1において、A1は、環形成炭素数1~30の置換又は無置換の含窒素複素環基を表す。A2は、環形成炭素数6~30の置換もしくは無置換の芳香族炭化水素基、又は環形成炭素数1~30の置換もしくは無置換の含窒素複素環基を表す。X1,X2は、連結基であり、互いに独立して、単結合、環形成炭素数6~30の置換もしくは無置換の芳香族炭化水素基環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。Y1~Y4は、互いに独立して、水素原子、フッ素原子、シアノ基、炭素数1~20の置換もしくは無置換のアルキル基、炭素数1~20の置換もしくは無置換のアルコキシ基、炭素数1~20の置換もしくは無置換のハロアルキル基、炭素数1~20の置換もしくは無置換のハロアルコキシ基、炭素数1~10の置換もしくは無置換のアルキルシリル基、炭素数6~30の置換もしくは無置換のアリールシリル基、環形成炭素数6~30の置換もしくは無置換の芳香族炭化水素基、環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。なお、隣接するY1~Y4同士が互いに結合を形成し、環構造を形成しても良い。p,qは1~4の整数を表し、r,sは1~3の整数を表す。なお、p,qが2~4の整数、r,sが2~3の整数の場合、複数のY1~Y4はそれぞれ同一でも異なっても良い。]請求項1において、下記一般式2で表されることを特徴とするビスカルバゾール誘導体。[一般式2において、A1,A2、X1,X2,Y1~Y4,p,q,r,sは前記一般式1と同義である。]請求項1または請求項2において、A1が置換または無置換のピリジン環、置換または無置換のピリミジン環、および置換または無置換のトリアジン環からなる群から選ばれることを特徴とするビスカルバゾール誘導体。請求項1から請求項3のいずれか1項において、A1が置換または無置換のピリミジン環、置換または無置換のトリアジン環から選ばれることを特徴とするビスカルバゾール誘導体。請求項1から請求項4のいずれか1項において、A1が置換または無置換のピリミジン環であることを特徴とするビスカルバゾール誘導体。請求項5において、下記一般式3で表されることを特徴とするビスカルバゾール誘導体。[一般式3において、A2、X1,Y1~Y4,p,q,r,sは前記一般式1と同義である。Y5は前記一般式1のY1~Y4と同義であり、tは1~3の整数を表す。なお、tが2~3の整数の場合、複数のY5はそれぞれ同一でも異なっていてもよい。]請求項1または請求項2において、A1が置換または無置換のキナゾリン環であることを特徴とするビスカルバゾール誘導体。請求項1から請求項7のいずれか1項に記載のビスカルバゾール誘導体を含むことを特徴とする有機エレクトロルミネッセンス素子用材料。陰極と陽極の間に発光層を含む複数の有機薄膜層を有し、前記有機薄膜層のうち少なくとも1層が請求項8に記載の有機エレクトロルミネッセンス素子用材料を含むことを特徴とする有機エレクトロルミネッセンス素子。前記発光層が前記有機エレクトロルミネッセンス素子用材料をホスト材料として含むことを特徴とする請求項9に記載の有機エレクトロルミネッセンス素子。前記発光層が燐光材料を含有することを特徴とする請求項9または請求項10に記載の有機エレクトロルミネッセンス素子。前記燐光材料がイリジウムIr,オスミウムOs、白金Ptから選択される金属原子のオルトメタル化錯体であることを特徴とする請求項11に記載の有機エレクトロルミネッセンス素子。陰極と陽極の間に発光層を含む複数の有機薄膜層を有し、前記有機薄膜層のうち少なくとも1層が、第1ホスト材料と第2ホスト材料と燐光発光を示す燐光材料とを含有する発光層であり、前記第1ホスト材料は、下記一般式4で表される化合物であることを特徴とする有機エレクトロルミネッセンス素子。[前記一般式4において、A1は、環形成炭素数1~30の置換又は無置換の含窒素複素環基を表す。A2は、環形成炭素数6~30の置換もしくは無置換の芳香族炭化水素基、又は環形成炭素数1~30の置換もしくは無置換の含窒素複素環基を表す。X1,X2は、連結基であり、互いに独立して、単結合、環形成炭素数6~30の置換もしくは無置換の芳香族炭化水素基環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。Y1~Y4は、互いに独立して、水素原子、フッ素原子、シアノ基、炭素数1~20の置換もしくは無置換のアルキル基、炭素数1~20の置換もしくは無置換のアルコキシ基、炭素数1~20の置換もしくは無置換のハロアルキル基、炭素数1~20の置換もしくは無置換のハロアルコキシ基、炭素数1~10の置換もしくは無置換のアルキルシリル基、炭素数6~30の置換もしくは無置換のアリールシリル基、環形成炭素数6~30の置換もしくは無置換の芳香族炭化水素基、環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。なお、隣接するY1~Y4同士が互いに結合を形成し、環構造を形成しても良い。p,qは1~4の整数を表し、r,sは1~3の整数を表す。なお、p,qが2~4の整数、r,sが2~3の整数の場合、複数のY1~Y4はそれぞれ同一でも異なっても良い。]前記第2ホスト材料は、下記一般式5または6のいずれかで表されることを特徴とする請求項13に記載の有機エレクトロルミネッセンス素子。[前記一般式5および6において、Czは、置換もしくは無置換のアリールカルバゾリル基、又は、カルバゾリルアリール基を表す。A3は、下記一般式7Aまたは7Bで表される基である。a、bは、それぞれ1~3の整数である。]前記式7Aにおいて、M1及びM2は、それぞれ独立に、置換もしくは無置換の環を形成する炭素数2~40の窒素含有芳香族複素環又は窒素含有縮合芳香族複素環であり、同一でも異なっていてもよい。L5は、単結合、置換もしくは無置換の炭素数6~30の芳香族炭化水素基、置換もしくは無置換の炭素数6~30の縮合芳香族炭化水素基、置換もしくは無置換の炭素数5~30のシクロアルキレン基、置換もしくは無置換の炭素数2~30の芳香族複素環基、又は、置換もしくは無置換の炭素数2~30の縮合芳香族複素環基である。cは0~2、dは1~2、eは0~2の整数である。ただし、ceは1以上である。前記式7Bにおいて、M3及びM4は、それぞれ独立に、置換もしくは無置換の環を形成する炭素数6~40の芳香族炭化水素基であり、同一でも異なっていてもよい。L6は、単結合、置換もしくは無置換の炭素数6~30の芳香族炭化水素基、置換もしくは無置換の炭素数6~30の縮合芳香族炭化水素基、又は置換もしくは無置換の炭素数5~30のシクロアルキレン基である。cは0~2、dは1~2、eは0~2の整数である。ただし、ceは1以上である。前記第2ホスト材料は、下記一般式8で表されることを特徴とする請求項13に記載の有機エレクトロルミネッセンス素子。[前記一般式8において、R101~R106は、それぞれ独立に、水素原子、ハロゲン原子、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基、又は、シアノ基である。但し、R101~R106の少なくとも1つは置換もしくは無置換の9-カルバゾリル基、置換もしくは無置換の窒素原子数2~5のアザカルバゾリル基、または、-L-9-カルバゾリル基であり、Lは、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基である。Xaは、硫黄原子、酸素原子、またはN-R108である。R108は、上記R101~R106と同義である。]前記第2ホスト材料は、下記式9A、9B及び9Cで表される多環芳香族化合物からなる群から選ばれる化合物であることを特徴とする請求項13に記載の有機エレクトロルミネッセンス素子。Ra-Ar101-Rb9ARa-Ar101-Ar102-Rb9BRa-Ar101-Ar102-Ar103-Rb9C前記一般式9A~9Cにおいて、Ar101,Ar102,Ar103,Ra及びRbは、置換もしくは無置換のベンゼン環、置換もしくは無置換のナフタレン環、置換もしくは無置換のクリセン環、置換もしくは無置換のフルオランテン環、置換もしくは無置換のフェナントレン環、置換もしくは無置換のベンゾフェナントレン環、置換もしくは無置換のジベンゾフェナントレン環、置換もしくは無置換のトリフェニレン環、置換もしくは無置換のベンゾ[a]トリフェニレン環、置換もしくは無置換のベンゾクリセン環、置換もしくは無置換のベンゾ[b]フルオランテン環、置換もしくは無置換のフルオレン環、及び、置換もしくは無置換のピセン環から選択される環形成炭素数6から60の多環芳香族骨格部を表す。前記一般式9Aから9Cにおいて、RaおよびRbのいずれか一方または両方が、置換もしくは無置換のフェナントレン環、置換もしくは無置換のベンゾ[c]フェナントレン環、および置換もしくは無置換のフルオランテン環からなる群から選ばれることを特徴とする請求項16に記載の有機エレクトロルミネッセンス素子。前記第2ホスト材料は、下記一般式10から12までのうちのいずれかで表されるモノアミン誘導体であることを特徴とする請求項13に記載の有機エレクトロルミネッセンス素子。Ar111、Ar112、およびAr113は、それぞれ置換基を有しても良いアリール基又はヘテロアリール基である。Ar114、Ar115およびAr117は、それぞれ置換基を有しても良いアリール基又はヘテロアリール基である。Ar116は、置換基を有しても良いアリーレン基又はヘテロアリーレン基である。Ar118、Ar119およびAr121は、それぞれ置換基を有しても良いアリール基又はヘテロアリール基を示す。Ar120は、置換基を有しても良いアリーレン基又はヘテロアリーレン基である。nは、2から5までの整数であり、nが2以上の場合、Ar120はそれぞれ同一でも異なっても良い。前記第2ホスト材料が、下記一般式13または下記一般式14で表されることを特徴とする請求項13に記載の有機エレクトロルミネッセンス素子。前記一般式13において、X3は、置換もしくは無置換の環形成炭素数10~40のアリーレン基を表し、A3~A6は、置換もしくは無置換の環形成炭素数6~60のアリール基、又は環形成原子数6~60のヘテロアリール基を表す。前記一般式14において、A7~A9は、置換もしくは無置換の環形成炭素数6~60のアリール基、又は、環形成原子数6~60のヘテロアリール基を表す。前記第2ホスト材料が、下記一般式15から19のいずれかで表されることを特徴とする請求項19に記載の有機エレクトロルミネッセンス素子。前記一般式15~19において、A10~A19は、置換もしくは無置換の炭素数6~40のアリール基、置換もしくは無置換の炭素数2~40の芳香族複素環基、芳香族アミノ基が結合した置換もしくは無置換の炭素数8~40のアリール基、又は芳香族複素環基が結合した置換もしくは無置換の炭素数8~40のアリール基である。A10とA11、A13とA14、A15とA16、A17とA18は互いに結合し,環を形成しても良い。X4~X9は、単結合または炭素数1~30の連結基である。Y6~Y24は、水素、ハロゲン原子、置換もしくは無置換の炭素数1~40のアルキル基、置換もしくは無置換の炭素数3~20の複素環基、置換もしくは無置換の炭素数6~40のアリール基、置換もしくは無置換の炭素数7~20のアラルキル基、置換もしくは無置換の炭素数2~40のアルケニル基、置換もしくは無置換の炭素数1~40のアルキルアミノ基、置換もしくは無置換の炭素数7~60のアラルキルアミノ基、置換もしくは無置換の炭素数3~20のアルキルシリル基、置換基を有しても良い炭素数8~40のアリールシリル基、置換もしくは無置換の炭素数8~40のアラルキルシリル基、又は、置換基を有しても良い炭素数1~40のハロゲン化アルキル基を表す。XA,XB,XC,XD,XEは、硫黄原子、酸素原子またはモノアリール置換された窒素原子を表す。前記発光層がホスト材料と燐光材料を有し、前記燐光材料がイリジウムIr,オスミウムOs、白金Ptから選択される金属原子のオルトメタル化錯体であることを特徴とする請求項13から請求項20のいずれか1項に記載の有機エレクトロルミネッセンス素子。前記陰極と前記発光層の間に電子注入層を有し、該電子注入層が含窒素環誘導体を含むことを特徴とする請求項9から請求項21のいずれか1項に記載の有機エレクトロルミネッセンス素子。前記陰極と前記発光層の間に電子輸送層を有し、該電子輸送層が前記有機エレクトロルミネッセンス素子用材料を含むことを特徴とする請求項9から請求項22のいずれか1項に記載の有機エレクトロルミネッセンス素子。前記陰極と前記有機薄膜層との界面に還元性ドーパントを添加されてなることを特徴とする請求項9から請求項23のいずれか1項に記載の有機エレクトロルミネッセンス素子。しかしながら、化合物Iはカルバゾール骨格を1つしか有さず、正孔輸送性能が不足しているため、良好な発光特性が得られない。また、化合物IIはカルバゾリル基を2つ有しているが、ピリミジン環とベンゼン環2つの共役する芳香族環の結合軸に対してカルバゾリル基が左右に折れた構造となっている。そのため、分子間におけるカルバゾール骨格部分の重なりが阻害され、正孔輸送能が十分でなく、電荷の再結合位置が陽極側に偏る傾向があり、良好な発光特性、寿命特性が得られないという懸念がある。そこで、分子間の重なりを大きくして十分な正孔輸送性能を発現するために、カルバゾール骨格を連結させる構造を分子内に組み込むことが考案されている。例えば、特許文献2-5に記載された化合物III~VIは、2つのカルバゾール骨格が連結された構造を有する。しかしながら、いずれも電子欠乏性の含窒素ヘテロ芳香族環構造を含まないため、正孔と電子のキャリアバランスの調整が困難となり、良好な発光特性が得られない。さらに、特許文献6に記載された化合物VIIは、電子欠乏性の含窒素ヘテロ芳香族環構造とカルバゾール連結構造を有する。しかし、2つのカルバゾール骨格は3位の炭素と窒素で結合したものである。この構造では2つのカルバゾ-ル骨格同士がねじれて平面性が崩れてしまうため、分子間の重なりが小さく、正孔輸送性能が十分でなくなり、良好な発光特性、寿命特性が得られないことが考えられる。特許文献7に記載された化合物VIIIは、含窒素芳香族複素環基であるビピリジル基がカルバゾール骨格のベンゼン環に結合した構造を有する。該化合物は電子輸送層用材料として利用されているが、燐光ホスト用材料の性能に関する開示はない。しかしながら、該化合物は電子輸送性が高いことが考えられ、ホスト材料として用いた場合には発光層内のキャリアバランスが悪く、良好な発光特性を示さないことが考えられる。そこで本発明は、正孔輸送能力と電子輸送能力を併せ持ち、キャリアバランスに優れた新規なビスカルバゾール誘導体、有機エレクトロルミネッセンス素子用材料、およびそれを用いた長寿命の燐光発光性有機エレクトロルミネッセンス素子を提供することを目的とする。本発明者らは、前記目的を達成するために鋭意研究を重ねた結果、2つのカルバゾリル基と含窒素複素環基からなる化合物が有機EL素子の発光層内のキャリアバランスを最適化するために有効に働くことを見出し、発明を完成させたものである。すなわち、本発明のビスカルバゾール誘導体は、下記一般式1で表されることを特徴とする。なお、本明細書中、水素という場合、重水素も含むものである。前記一般式1において、A1は、環形成炭素数1~30の置換又は無置換の含窒素複素環基を表す。A2は、環形成炭素数6~30の置換もしくは無置換の芳香族炭化水素基、又は環形成炭素数1~30の置換もしくは無置換の含窒素複素環基を表す。X1,X2は、連結基であり、互いに独立して単結合、環形成炭素数6~30の置換もしくは無置換の芳香族炭化水素基環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。Y1~Y4は、互いに独立して、水素原子、フッ素原子、シアノ基、炭素数1~20の置換もしくは無置換のアルキル基、炭素数1~20の置換もしくは無置換のアルコキシ基、炭素数1~20の置換もしくは無置換のハロアルキル基、炭素数1~20の置換もしくは無置換のハロアルコキシ基、炭素数1~10の置換もしくは無置換のアルキルシリル基、炭素数6~30の置換もしくは無置換のアリールシリル基、環形成炭素数6~30の置換もしくは無置換の芳香族炭化水素基、環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。なお、隣接するY1~Y4同士が互いに結合を形成し、環構造を形成しても良い。p,qは1~4の整数を表し、r,sは1~3の整数を表す。なお、p,qが2~4の整数、r,sが2~3の整数の場合、複数のY1~Y4はそれぞれ同一でも異なっても良い。ここで、Y1~Y4同士が互いに結合を形成し、環構造を形成する場合としては、例えば以下の一般式で表される構造があげられる。さらに本発明のビスカルバゾール誘導体は、下記一般式2で表されるのが好ましい。一般式2において、A1,A2、X1,X2,Y1~Y4,p,q,r,sは前記一般式1と同義である。さらに本発明のビスカルバゾール誘導体は、前記一般式1または2において、A1は置換または無置換のピリジン環、置換または無置換のピリミジン環、置換または無置換のトリアジン環からなる群から選ばれることが好ましく、置換または無置換のピリミジン環、置換または無置換のトリアジン環から選ばれることがより好ましく、置換または無置換のピリミジン環であることが特に好ましい。さらに本発明のビスカルバゾール誘導体は、前記一般式2において、下記一般式3で表されることが好ましい。前記一般式3において、A2、X1,Y1~Y4,p,q,r,sは前記一般式1と同義である。Y5は前記一般式1のY1~Y4と同義であり、tは1~3の整数を表す。なお、tが2~3の整数の場合、複数のY5はそれぞれ同一でも異なっていてもよい。また、本発明のビスカルバゾール誘導体は、前記一般式1または2において、A1が置換または無置換のキナゾリン環であることが好ましい。本発明の有機エレクトロルミネッセンス素子用材料は、上記ビスカルバゾール誘導体を含むことを特徴とする。本発明の有機エレクトロルミネッセンス素子は、陰極と陽極の間に発光層を含む複数の有機薄膜層を有し、前記有機薄膜層のうち少なくとも1層が上記有機エレクトロルミネッセンス素子用材料を含むことを特徴とする。さらに本発明の有機エレクトロルミネッセンス素子は、前記発光層が上記有機エレクトロルミネッセンス素子用材料をホスト材料として含むことが好ましい。また、本発明の有機エレクトロルミネッセンス素子は、前記発光層が燐光材料を含有することが好ましい。そして、前記燐光材料がイリジウムIr,オスミウムOs、白金Ptから選択される金属原子のオルトメタル化錯体であることが好ましい。また、本発明の有機エレクトロルミネッセンス素子は、陰極と陽極の間に発光層を含む複数の有機薄膜層を有し、前記有機薄膜層のうち少なくとも1層が、第1ホスト材料と第2ホスト材料と燐光発光を示す燐光材料とを含有する発光層であり、前記第1ホスト材料は、下記一般式4で表される化合物であることを特徴とする。前記一般式4において、A1は、環形成炭素数1~30の置換又は無置換の含窒素複素環基を表す。A2は、環形成炭素数6~30の置換もしくは無置換の芳香族炭化水素基、又は環形成炭素数1~30の置換もしくは無置換の含窒素複素環基を表す。X1,X2は、連結基であり、互いに独立して、単結合、環形成炭素数6~30の置換もしくは無置換の芳香族炭化水素基環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。Y1~Y4は、互いに独立して、水素原子、フッ素原子、シアノ基、炭素数1~20の置換もしくは無置換のアルキル基、炭素数1~20の置換もしくは無置換のアルコキシ基、炭素数1~20の置換もしくは無置換のハロアルキル基、炭素数1~20の置換もしくは無置換のハロアルコキシ基、炭素数1~10の置換もしくは無置換のアルキルシリル基、炭素数6~30の置換もしくは無置換のアリールシリル基、環形成炭素数6~30の置換もしくは無置換の芳香族炭化水素基、環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。なお、隣接するY1~Y4同士が互いに結合を形成し、環構造を形成しても良い。p,qは1~4の整数を表し、r,sは1~3の整数を表す。なお、p,qが2~4の整数、r,sが2~3の整数の場合、複数のY1~Y4はそれぞれ同一でも異なっても良い。ここで、Y1~Y4同士が互いに結合を形成し、環構造を形成する場合としては、前記式1において、Y1~Y4同士が互いに結合を形成し、環構造を形成する場合に挙げられる前記した構造と同じものがあげられる。さらに、本発明の有機エレクトロルミネッセンス素子は、前記第2ホスト材料が、下記一般式5または6のいずれかで表されることが好ましい。[前記一般式5および6において、Czは、置換もしくは無置換のアリールカルバゾリル基、又は、カルバゾリルアリール基を表す。A3は、下記一般式7Aまたは7Bで表される基である。a、bは、それぞれ1~3の整数である。]前記式7Aにおいて、M1及びM2は、それぞれ独立に、置換もしくは無置換の環を形成する炭素数2~40の窒素含有芳香族複素環又は窒素含有縮合芳香族複素環であり、同一でも異なっていてもよい。L5は、単結合、置換もしくは無置換の炭素数6~30の芳香族炭化水素基、置換もしくは無置換の炭素数6~30の縮合芳香族炭化水素基、置換もしくは無置換の炭素数5~30のシクロアルキレン基、置換もしくは無置換の炭素数2~30の芳香族複素環基、又は、置換もしくは無置換の炭素数2~30の縮合芳香族複素環基である。cは0~2、dは1~2、eは0~2の整数である。ただし、ceは1以上である。前記式7Bにおいて、M3及びM4は、それぞれ独立に、置換もしくは無置換の環を形成する炭素数6~40の芳香族炭化水素基であり、同一でも異なっていてもよい。L6は、単結合、置換もしくは無置換の炭素数6~30の芳香族炭化水素基、置換もしくは無置換の炭素数6~30の縮合芳香族炭化水素基、又は置換もしくは無置換の炭素数5~30のシクロアルキレン基である。cは0~2、dは1~2、eは0~2の整数である。ただし、ceは1以上である。また、本発明の有機エレクトロルミネッセンス素子は、前記第2ホスト材料が、下記一般式8で表されることが好ましい。[前記一般式8において、R101~R106は、それぞれ独立に、水素原子、ハロゲン原子、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基、又は、シアノ基である。但し、R101~R106の少なくとも1つは置換もしくは無置換の9-カルバゾリル基、置換もしくは無置換の窒素原子数2~5のアザカルバゾリル基、または、-L-9-カルバゾリル基であり、Lは、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基である。Xaは、硫黄原子、酸素原子、またはN-R108である。R108は、上記R101~R106と同義である。]。また、本発明の有機エレクトロルミネッセンス素子は、前記第2ホスト材料が、下記式9A、9B及び9Cで表される多環芳香族化合物からなる群から選ばれる化合物であることが好ましい。Ra-Ar101-Rb9ARa-Ar101-Ar102-Rb9BRa-Ar101-Ar102-Ar103-Rb9C前記一般式9A~9Cにおいて、Ar101,Ar102,Ar103,Ra及びRbは、置換もしくは無置換のベンゼン環、置換もしくは無置換のナフタレン環、置換もしくは無置換のクリセン環、置換もしくは無置換のフルオランテン環、置換もしくは無置換のフェナントレン環、置換もしくは無置換のベンゾフェナントレン環、置換もしくは無置換のジベンゾフェナントレン環、置換もしくは無置換のトリフェニレン環、置換もしくは無置換のベンゾ[a]トリフェニレン環、置換もしくは無置換のベンゾクリセン環、置換もしくは無置換のベンゾ[b]フルオランテン環、置換もしくは無置換のフルオレン環、及び、置換もしくは無置換のピセン環から選択される環形成炭素数6から60の多環芳香族骨格部を表す。さらに、本発明の有機エレクトロルミネッセンス素子は、前記一般式9Aから9Cにおいて、RaおよびRbのいずれか一方または両方が、置換もしくは無置換のフェナントレン環、置換もしくは無置換のベンゾ[c]フェナントレン環、および置換もしくは無置換のフルオランテン環からなる群から選ばれることが好ましい。本発明の有機エレクトロルミネッセンス素子は、前記第2ホスト材料が、下記一般式10から12までのうちのいずれかで表されるモノアミン誘導体であることが好ましい。Ar111、Ar112、およびAr113は、それぞれ置換基を有しても良いアリール基又はヘテロアリール基である。Ar114、Ar115およびAr117は、それぞれ置換基を有しても良いアリール基又はヘテロアリール基である。Ar116は、置換基を有しても良いアリーレン基又はヘテロアリーレン基である。Ar118、Ar119およびAr121は、それぞれ置換基を有しても良いアリール基又はヘテロアリール基を示す。Ar120は、置換基を有しても良いアリーレン基又はヘテロアリーレン基である。nは、2から5までの整数であり、nが2以上の場合、Ar120はそれぞれ同一でも異なっても良い。さらに、本発明の有機エレクトロルミネッセンス素子は、前記第2ホスト材料が、下記一般式13または下記一般式14で表されることが好ましい。前記一般式において、X3は、置換もしくは無置換の環形成炭素数10~40のアリーレン基を表し、A3~A6は、置換もしくは無置換の環形成炭素数6~60のアリール基、又は環形成原子数6~60のヘテロアリール基を表す。前記一般式において、A7~A9は、置換もしくは無置換の環形成炭素数6~60のアリール基、又は、環形成原子数6~60のヘテロアリール基を表す。さらに、本発明の有機エレクトロルミネッセンス素子は、前記第2ホスト材料が、下記一般式15から19のいずれかで表されることがより好ましい。前記一般式15~19において、A10~A19は、置換もしくは無置換の炭素数6~40のアリール基、置換もしくは無置換の炭素数2~40の芳香族複素環基、芳香族アミノ基が結合した置換もしくは無置換の炭素数8~40のアリール基、又は芳香族複素環基が結合した置換もしくは無置換の炭素数8~40のアリール基である。A10とA11、A13とA14、A15とA16、A17とA18は互いに結合し,環を形成しても良い。X4~X9は、単結合または炭素数1~30の連結基である。Y6~Y24は、水素、ハロゲン原子、置換もしくは無置換の炭素数1~40のアルキル基、置換もしくは無置換の炭素数3~20の複素環基、置換もしくは無置換の炭素数6~40のアリール基、置換もしくは無置換の炭素数7~20のアラルキル基、置換もしくは無置換の炭素数2~40のアルケニル基、置換もしくは無置換の炭素数1~40のアルキルアミノ基、置換もしくは無置換の炭素数7~60のアラルキルアミノ基、置換もしくは無置換の炭素数3~20のアルキルシリル基、置換基を有しても良い炭素数8~40のアリールシリル基、置換もしくは無置換の炭素数8~40のアラルキルシリル基、又は置換基を有しても良い炭素数1~40のハロゲン化アルキル基を表す。XA,XB,XC,XD,XEは、硫黄原子、酸素原子またはモノアリール置換された窒素原子を表す。さらに、本発明の有機エレクトロルミネッセンス素子は、前記発光層がホスト材料と燐光材料を有し、前記燐光材料がイリジウムIr,オスミウムOs、白金Ptから選択される金属原子のオルトメタル化錯体であることが好ましい。本発明の有機エレクトロルミネッセンス素子は、前記陰極と前記発光層の間に電子注入層を有し、該電子注入層が含窒素環誘導体を含むことが好ましい。さらに、本発明の有機エレクトロルミネッセンス素子は、前記陰極と前記発光層の間に電子輸送層を有し、該電子輸送層が上記有機エレクトロルミネッセンス素子用材料を含むことが好ましい。さらに、本発明の有機エレクトロルミネッセンス素子は、前記陰極と前記有機薄膜層との界面に還元性ドーパントを添加されてなることが好ましい。また、本発明の有機エレクトロルミネッセンス素子は、陰極と陽極の間に有機層を有し、前記有機層が前記一般式1~3で表されるビスカルバゾール誘導体を含むことが好ましい。そして、本発明の有機エレクトロルミネッセンス素子では、前記有機層に燐光材料を有し、前記燐光材料がイリジウムIr,オスミウムOs、白金Ptから選択される金属原子のオルトメタル化錯体であることが好ましい。本発明によれば、上記ビスカルバゾール誘導体を有機エレクトロルミネッセンス素子用材料として用いるので、長寿命の有機エレクトロルミネッセンス素子を提供することができる。さらに、この有機エレクトロルミネッセンス素子用材料は、有機太陽電池、有機半導体レーザー、有機物を用いるセンサー、有機TFT用の有機電子素子用材料としても有効である。以下、本発明について具体的に説明する。<第1実施形態>有機EL素子の構成まず、有機EL素子の素子構成について説明する。有機EL素子の代表的な素子構成としては、1陽極/発光層/陰極2陽極/正孔注入層/発光層/陰極3陽極/発光層/電子注入輸送層/陰極4陽極/正孔注入層/発光層/電子注入輸送層/陰極5陽極/有機半導体層/発光層/陰極6陽極/有機半導体層/電子障壁層/発光層/陰極7陽極/有機半導体層/発光層/付着改善層/陰極8陽極/正孔注入輸送層/発光層/電子注入輸送層/陰極9陽極/絶縁層/発光層/絶縁層/陰極10陽極/無機半導体層/絶縁層/発光層/絶縁層/陰極11陽極/有機半導体層/絶縁層/発光層/絶縁層/陰極12陽極/絶縁層/正孔注入輸送層/発光層/絶縁層/陰極13陽極/絶縁層/正孔注入輸送層/発光層/電子注入輸送層/陰極などの構造を挙げることができる。上記の中で8の構成が好ましく用いられるが、もちろんこれらに限定されるものではない。図1に、本発明の実施形態における有機EL素子の一例の概略構成を示す。有機EL素子1は、透明な基板2と、陽極3と、陰極4と、陽極3と陰極4との間に配置された有機薄膜層10と、を有する。有機薄膜層10は、ホスト材料としての燐光ホスト及び燐光材料としての燐光ドーパントを含む燐光発光層5を有するが、燐光発光層5と陽極3との間に正孔注入輸送層6等、燐光発光層5と陰極4との間に電子注入輸送層7等を備えていてもよい。また、燐光発光層5の陽極3側に電子障壁層を、燐光発光層5の陰極4側に正孔障壁層を、それぞれ設けてもよい。これにより、電子や正孔を燐光発光層5に閉じ込めて、燐光発光層5における励起子の生成確率を高めることができる。なお、本明細書において、蛍光ホスト及び燐光ホストの用語は、蛍光ドーパントと組み合わされたときには蛍光ホストと称し、燐光ドーパントと組み合わされたときには燐光ホストと称するものであり、分子構造のみから一義的に蛍光ホストや燐光ホストに限定的に区分されるものではない。言い換えると、本明細書において、蛍光ホストとは、蛍光ドーパントを含有する蛍光発光層を構成する材料を意味し、蛍光発光材料のホストにしか利用できないものを意味しているわけではない。同様に燐光ホストとは、燐光ドーパントを含有する燐光発光層を構成する材料を意味し、燐光材料のホストにしか利用できないものを意味しているわけではない。また、本明細書中で正孔注入輸送層は正孔注入層及び正孔輸送層のうちの少なくともいずれか一方を意味し、電子注入輸送層は電子注入層及び電子輸送層のうちの少なくともいずれか一方を意味する。透明性基板本発明の有機EL素子は、透光性の基板上に作製する。ここでいう透光性基板は有機EL素子を支持する基板であり、400nm~700nmの可視領域の光の透過率が50以上で平滑な基板が好ましい。具体的には、ガラス板、ポリマー板等が挙げられる。ガラス板としては、特にソーダ石灰ガラス、バリウムストロンチウム含有ガラス、鉛ガラス、アルミノケイ酸ガラス、ホウケイ酸ガラス、バリウムホウケイ酸ガラス、石英等を原料として用いてなるものを挙げられる。またポリマー板としては、ポリカーボネート、アクリル、ポリエチレンテレフタレート、ポリエーテルサルファイド、ポリサルフォン等を原料として用いてなるものを挙げることができる。陽極及び陰極有機EL素子の陽極は、正孔を正孔注入層、正孔輸送層又は発光層に注入する役割を担うものであり、4.5eV以上の仕事関数を有することが効果的である。陽極材料の具体例としては、酸化インジウム錫合金ITO、酸化錫NESA、酸化インジウム亜鉛酸化物、金、銀、白金、銅等が挙げられる。陽極はこれらの電極物質を蒸着法やスパッタリング法等の方法で薄膜を形成させることにより作製することができる。本実施形態のように、発光層からの発光を陽極から取り出す場合、陽極の可視領域の光の透過率を10より大きくすることが好ましい。また、陽極のシート抵抗は、数百Ω/□以下が好ましい。陽極の膜厚は、材料にもよるが、通常10nm~1μm、好ましくは10nm~200nmの範囲で選択される。陰極としては、電子注入層、電子輸送層又は発光層に電子を注入する目的で、仕事関数の小さい材料が好ましい。陰極材料は特に限定されないが、具体的にはインジウム、アルミニウム、マグネシウム、マグネシウム-インジウム合金、マグネシウム-アルミニウム合金、アルミニウム-リチウム合金、アルミニウム-スカンジウム-リチウム合金、マグネシウム-銀合金等が使用できる。陰極も、陽極と同様に、蒸着法やスパッタリング法等の方法で薄膜を形成させることにより作製することができる。また、陰極側から、発光を取り出す態様を採用することもできる。発光層有機EL素子の発光層は、電子と正孔の再結合の場を提供し、これを発光につなげる機能を有する有機薄膜層である。ただし、正孔の注入されやすさと電子の注入されやすさに違いがあってもよく、また、正孔と電子の移動度で表される輸送能に大小があってもよい。この発光層を形成する方法としては、例えば蒸着法、スピンコート法、LB法等の公知の方法を適用することができる。発光層は、分子堆積膜であることが好ましい。ここで分子堆積膜とは、気相状態の材料化合物から沈着され形成された薄膜や、溶液状態又は液相状態の材料化合物から固体化され形成された膜のことであり、通常この分子堆積膜は、LB法により形成された薄膜分子累積膜とは凝集構造、高次構造の相違や、それに起因する機能的な相違により区分することができる。また、特開昭57-51781号公報に開示されているように、樹脂等の結着剤と材料化合物とを溶剤に溶かして溶液とした後、これをスピンコート法等により薄膜化することによっても、発光層を形成することができる。本発明の有機EL素子は陰極と陽極との間に、1層または複数層からなる有機薄膜層を備え、該有機薄膜層は、少なくとも1つの発光層を有し、該有機薄膜層の少なくとも1層が、燐光材料少なくとも1種と、有機エレクトロルミネッセンス素子用材料として、後述の本発明のビスカルバゾール誘導体を少なくとも1種含む。また、発光層の少なくとも1つが本発明の有機エレクトロルミネッセンス素子用材料としてのビスカルバゾール誘導体と、燐光材料少なくとも1種とを含むことが好ましい。ビスカルバゾール誘導体本発明のビスカルバゾール誘導体は、下記一般式1で表されるビスカルバゾール誘導体である。前記一般式1において、A1は、環形成炭素数1~30の置換又は無置換の含窒素複素環基を表す。A2は、環形成炭素数6~30の置換もしくは無置換の芳香族炭化水素基、又は環形成炭素数1~30の置換もしくは無置換の含窒素複素環基を表す。X1,X2は、連結基であり、互いに独立して単結合、環形成炭素数6~30の置換もしくは無置換の芳香族炭化水素基環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。Y1~Y4は、互いに独立して、水素原子、フッ素原子、シアノ基、炭素数1~20の置換もしくは無置換のアルキル基、炭素数1~20の置換もしくは無置換のアルコキシ基、炭素数1~20の置換もしくは無置換のハロアルキル基、炭素数1~20の置換もしくは無置換のハロアルコキシ基、炭素数1~10の置換もしくは無置換のアルキルシリル基、炭素数6~30の置換もしくは無置換のアリールシリル基、環形成炭素数6~30の置換もしくは無置換の芳香族炭化水素基、環形成炭素数6~30の置換もしくは無置換の縮合芳香族炭化水素基、環形成炭素数2~30の置換もしくは無置換の芳香族複素環基、又は、環形成炭素数2~30の置換もしくは無置換の縮合芳香族複素環基を表す。なお、隣接するY1~Y4同士が互いに結合を形成し、環構造を形成しても良い。p,qは1~4の整数を表し、r,sは1~3の整数を表す。なお、p,qが2~4の整数、r,sが2~3の整数の場合、複数のY1~Y4はそれぞれ同一でも異なっても良い。Y1~Y4同士が互いに結合を形成し、環構造を形成する場合としては、例えば以下の一般式で表される構造があげられる。前記一般式1で表されるビスカルバゾール誘導体は、下記一般式2で表されることがより好ましい。前記一般式2において、A1,A2、X1,X2,Y1~Y4,p,q,r,sは前記式1と同義である。前記一般式2において、A1、A2が同時に含窒素複素環基であることが好ましい。環形成炭素数2~30の置換もしくは無置換の芳香族複素環基、又は、環形成炭素数2~30の置換もしくは無置換の縮合芳香族複素環基であることがより好ましい。さらに、前記一般式2において、A1が置換または無置換のピリジン環、置換または無置換のピリミジン環、および置換または無置換のトリアジン環からなる群から選ばれることが好ましく、置換または無置換のピリミジン環、置換または無置換のトリアジン環から選ばれることがより好ましい。さらに、前記式2において、A1が置換または無置換のピリミジン環であることが好ましく、下記式3で表されることが特に好ましい。前記式3において、A2、X1,Y1~Y4,p,q,r,sは前記式1と同義である。Y5は上記式1のY1~Y4と同義であり、tは1~3の整数を表す。なお、tが2~3の整数の場合、複数のY5はそれぞれ同一でも異なっていてもよい。そして、前記一般式3において、A2が含窒素複素環基であることが好ましい。環形成炭素数2~30の置換もしくは無置換の芳香族複素環基、又は、環形成炭素数2~30の置換もしくは無置換の縮合芳香族複素環基であることがより好ましい。また、前記一般式1または2において、A1が置換または無置換のキナゾリン環であることが好ましい。前記式1から3において、X1としては、単結合または環形成炭素数6~30の置換もしくは無置換の2価の芳香族炭化水素基が好ましく、より好ましくは、環形成炭素数6~30の置換もしくは無置換の2価の芳香族炭化水素基、特にベンゼン環、ナフタレン環が好ましい。前記式1から3において、X1が、置換もしくは無置換のベンゼン環である場合、X1に結合しているA1とカルバゾリル基は、互いにメタ位又はパラ位にあるのが好ましい。特に、X1は無置換のパラ-フェニレンが好ましい。前記式1および2において、ピリジン環、ピリミジン環、トリアジン環はそれぞれ、以下の式で表されることがより好ましい。ここでYおよびY’は置換基を表し、置換基としては、前述のY1~Y4と同様の基を用いることができ、YとY’は同一でも異なっていてもよい。中でも好ましくは、環形成炭素数6~30の置換もしくは無置換の芳香族炭化水素基又は縮合芳香族炭化水素基、置換もしくは無置換の環形成炭素数2~30の芳香族複素環基又は縮合芳香族複素環基である。尚、以下の式において、はX1またはX2との結合位置を表す。また、前記式1および2において、キナゾリン環は以下の式で表される。ここで、Yは置換基を表し、uは1~5の整数を表す。uが2~5の整数の場合、複数のYはそれぞれ同一でも異なっても良い。置換基Yとしては、前述のY1~Y4と同様の基を用いることができ、中でも好ましくは、環形成炭素数6~30の置換もしくは無置換の芳香族炭化水素基又は縮合芳香族炭化水素基、置換もしくは無置換の環形成炭素数2~30の芳香族複素環基又は縮合芳香族複素環基である。尚、以下の式においても、はX1またはX2との結合位置を表す。前記式1~3において、Y1~Y5で表されるアルキル基、アルコキシ基、ハロアルキル基、ハロアルコキシ基、アルキルシリル基としては、直鎖状、分岐鎖状、環状のいずれのものでもよい。前記式1~3において、前記炭素数1~20のアルキル基としては、例えば、メチル基、エチル基、プロピル基、イソプロピル基、n-ブチル基、s-ブチル基、イソブチル基、t-ブチル基、n-ペンチル基、n-ヘキシル基、n-ヘプチル基、n-オクチル基、n-ノニル基、n-デシル基、n-ウンデシル基、n-ドデシル基、n-トリデシル基、n-テトラデシル基、n-ペンタデシル基、n-ヘキサデシル基、n-ヘプタデシル基、n-オクタデシル基、ネオペンチル基、1-メチルペンチル基、2-メチルペンチル基、1-ペンチルヘキシル基、1-ブチルペンチル基、1-ヘプチルオクチル基、3-メチルペンチル基、シクロペンチル基、シクロヘキシル基、シクロヘプチル基、シクロオクチル基、3,5-テトラメチルシクロヘキシル基等が挙げられる。炭素数1~10のアルキル基が好ましく、メチル基、エチル基、プロピル基、イソプロピル基、n-ブチル基、s-ブチル基、イソブチル基、t-ブチル基、シクロペンチル基、シクロヘキシル基、シクロヘプチル基が好ましい。前記炭素数1~20のアルコキシ基としては、炭素数1~6のアルコキシ基が好ましく、具体的には、メトキシ基、エトキシ基、プロポキシ基、ブトキシ基、ペンチルオキシ基、ヘキシルオキシ基等が挙げられる。前記炭素数1~20のハロアルキル基としては、例えば、前記炭素数1~20のアルキル基が1以上のハロゲン原子で置換されたものが挙げられる。ハロゲン原子としてはフッ素が好ましい。トリフルオロメチル基、2,2,2-トリフルオロエチル基などが挙げられる。前記炭素数1~20のハロアルコキシ基としては、例えば、前記炭素数1~20のアルコキシ基が1以上のハロゲン原子で置換されたものが挙げられる。前記炭素数1~10のアルキルシリル基としては、例えば、トリメチルシリル基、トリエチルシリル基、トリブチルシリル基、ジメチルエチルシリル基、ジメチルイソプロピルシリル基、ジメチルプロピルシリル基、ジメチルブチルシリル基、ジメチルターシャリーブチルシリル基、ジエチルイソプロピルシリル基等が挙げられる。前記炭素数6~30のアリールシリル基としては、例えば、フェニルジメチルシリル基、ジフェニルメチルシリル基、ジフェニルターシャリーブチルシリル基、トリフェニルシリル基等が挙げられる。前記環形成炭素数2~30の芳香族複素環基又は縮合芳香族複素環基としては、ピロリル基、ピラジニル基、ピリジニル基、インドリル基、イソインドリル基、フリル基、ベンゾフラニル基、イソベンゾフラニル基、ジベンゾフラニル基、ジベンゾチオフェニル基、キノリル基、イソキノリル基、キノキサリニル基、カルバゾリル基、フェナントリジニル基、アクリジニル基、フェナントロリニル基、チエニル基、およびピリジン環、ピラジン環、ピリミジン環、ピリダジン環、トリアジン環、インドール環、キノリン環、アクリジン環、ピロリジン環、ジオキサン環、ピペリジン環、モルフォリン環、ピペラジン環、カルバゾール環、フラン環、チオフェン環、オキサゾール環、オキサジアゾール環、ベンゾオキサゾール環、チアゾール環、チアジアゾール環、ベンゾチアゾール環、トリアゾール環、イミダゾール環、ベンゾイミダゾール環、ピラン環、ジベンゾフラン環から形成される基が挙げられる。中でも環形成炭素数2~10の芳香族複素環基又は縮合芳香族複素環基が好ましい。前記環形成炭素数6~30の芳香族炭化水素基又は縮合芳香族炭化水素基としては、フェニル基、ナフチル基、フェナントリル基、ビフェニル基、ターフェニル基、クォーターフェニル基、フルオランテニル基、トリフェニレニル基、フェナントレニル基、ピレニル基、クリセニル基、フルオレニル基、99-ジメチルフルオレニル基が挙げられる。中でも環形成炭素数6~20の芳香族炭化水素基又は縮合芳香族炭化水素基が好ましい。前記一般式1~3におけるA1、A2、X1、X2、Y1~Y5が、1つ又は複数の置換基を有する場合、前記置換基は、直鎖状、分岐鎖状または環状の炭素数1~20のアルキル基、直鎖状、分岐鎖状または環状の炭素数1~20のアルコキシ基、直鎖状、分岐鎖状または環状の炭素数1~20のハロアルキル基、直鎖状、分岐鎖状または環状の炭素数1~10のアルキルシリル基、環形成炭素数6~30のアリールシリル基、シアノ基、ハロゲン原子、環形成炭素数6~30の芳香族炭化水素基又は縮合芳香族炭化水素基、または環形成炭素数2~30の芳香族複素環基又は縮合芳香族複素環基であることが好ましい。前記直鎖状、分岐鎖状または環状の炭素数1~20のアルキル基、前記直鎖状、分岐鎖状または環状の炭素数1~20のアルコキシ基、前記直鎖状、分岐鎖状または環状の炭素数1~20のハロアルキル基、前記直鎖状、分岐鎖状または環状の炭素数1~10のアルキルシリル基、前記環形成炭素数6~30のアリールシリル基、前記環形成炭素数6~30の芳香族炭化水素基又は縮合芳香族炭化水素基、前記環形成炭素数2~30の芳香族複素環基又は縮合芳香族複素環基としては、例えば、前述した基を挙げることができ、ハロゲン原子としては、フッ素原子が挙げられる。前記一般式1から3で表される本発明のビスカルバゾール誘導体としては、例えば、次の化合物が具体例として挙げられる。本発明の有機エレクトロルミネッセンス素子用材料は、上記ビスカルバゾール誘導体を含むことを特徴とする。本発明の有機エレクトロルミネッセンス素子用材料は、上記一般式1~3のいずれかで表されるビスカルバゾール誘導体を含む。本発明の有機EL素子は、陰極と陽極の間に有機層を有し、前記有機層が上記一般式1~3のいずれかで表されるビスカルバゾール誘導体を含むことを特徴とする。本発明の有機EL素子は、発光層が本発明の有機EL素子用材料を含有していても好ましい。本発明の有機EL素子は、電子注入輸送層を有し、該電子注入輸送層が本発明の有機EL素子用材料を含有していても好ましい。また、本発明の有機EL素子が電子注入輸送層及び正孔障壁層のうち少なくともいずれか一方を有し、該電子注入輸送層及び正孔障壁層のうち少なくともいずれか一方が、本発明の有機EL素子用材料を含有しても好ましい。また、本発明の有機EL素子は、正孔輸送層正孔注入層を有し、該正孔輸送層正孔注入層が本発明の有機EL素子用材料を含有しても好ましい。燐光材料本発明において、前記燐光材料は、金属錯体を含有し、前記金属錯体は、Ir,Pt,Os,Au,Cu,Re及びRuから選択される金属原子と、配位子と、を有することが好ましい。特に、前記配位子は、オルトメタル結合を有することが好ましい。燐光量子収率が高く、発光素子の外部量子効率をより向上させることができるという点で、Ir,Os及びPtから選ばれる金属原子を含有する化合物であると好ましく、イリジウム錯体、オスミウム錯体、白金錯体等の金属錯体であるとさらに好ましく、中でもイリジウム錯体及び白金錯体がより好ましく、オルトメタル化イリジウム錯体が最も好ましい。好ましい金属錯体の具体例を、以下に示す。本発明では、前記発光層に含まれる前記燐光材料のうち少なくとも1種は、発光波長の極大値が450nm以上720nm以下であることが好ましい。このような発光波長の燐光材料燐光ドーパントを、本発明で用いる特定のホスト材料にドープして発光層を構成することにより、高効率な有機EL素子とできる。還元性ドーパント本発明の有機EL素子は、陰極と有機薄膜層との界面領域に還元性ドーパントを有することも好ましい。このような構成によれば、有機EL素子における発光輝度の向上や長寿命化が図られる。還元性ドーパントとしては、アルカリ金属、アルカリ金属錯体、アルカリ金属化合物、アルカリ土類金属、アルカリ土類金属錯体、アルカリ土類金属化合物、希土類金属、希土類金属錯体、及び希土類金属化合物等から選ばれた少なくとも一種類が挙げられる。アルカリ金属としては、Na仕事関数:2.36eV、K仕事関数:2.28eV、Rb仕事関数:2.16eV、Cs仕事関数:1.95eV等が挙げられ、仕事関数が2.9eV以下のものが特に好ましい。これらのうち好ましくはK、Rb、Cs、さらに好ましくはRb又はCsであり、最も好ましくはCsである。アルカリ土類金属としては、Ca仕事関数:2.9eV、Sr仕事関数:2.0eV~2.5eV、Ba仕事関数:2.52eV等が挙げられ、仕事関数が2.9eV以下のものが特に好ましい。希土類金属としては、Sc、Y、Ce、Tb、Yb等が挙げられ、仕事関数が2.9eV以下のものが特に好ましい。以上の金属のうち好ましい金属は、特に還元能力が高く、電子注入域への比較的少量の添加により、有機EL素子における発光輝度の向上や長寿命化が可能である。アルカリ金属化合物としては、Li2O、Cs2O、K2O等のアルカリ酸化物、LiF、NaF、CsF、KF等のアルカリハロゲン化物等が挙げられ、LiF、Li2O、NaFが好ましい。アルカリ土類金属化合物としては、BaO、SrO、CaO及びこれらを混合したBaxSr1xO0<x<1、BaxCa1xO0<x<1等が挙げられ、BaO、SrO、CaOが好ましい。希土類金属化合物としては、YbF3、ScF3、ScO3、Y2O3、Ce2O3、GdF3、TbF3等が挙げられ、YbF3、ScF3、TbF3が好ましい。アルカリ金属錯体、アルカリ土類金属錯体、希土類金属錯体としては、それぞれ金属イオンとしてアルカリ金属イオン、アルカリ土類金属イオン、希土類金属イオンの少なくとも一つ含有するものであれば特に限定はない。また、配位子にはキノリノール、ベンゾキノリノール、アクリジノール、フェナントリジノール、ヒドロキシフェニルオキサゾール、ヒドロキシフェニルチアゾール、ヒドロキシジアリールオキサジアゾール、ヒドロキシジアリールチアジアゾール、ヒドロキシフェニルピリジン、ヒドロキシフェニルベンゾイミダゾール、ヒドロキシベンゾトリアゾール、ヒドロキシフルボラン、ビピリジル、フェナントロリン、フタロシアニン、ポルフィリン、シクロペンタジエン、βージケトン類、アゾメチン類、及びそれらの誘導体などが好ましいが、これらに限定されるものではない。還元性ドーパントの添加形態としては、界面領域に層状又は島状に形成すると好ましい。形成方法としては、抵抗加熱蒸着法により還元性ドーパントを蒸着しながら、界面領域を形成する発光材料や電子注入材料である有機物を同時に蒸着させ、有機物中に還元ドーパントを分散する方法が好ましい。分散濃度はモル比で有機物:還元性ドーパント=100:1~1:100、好ましくは5:1~1:5である。還元性ドーパントを層状に形成する場合は、界面の有機層である発光材料や電子注入材料を層状に形成した後に、還元ドーパントを単独で抵抗加熱蒸着法により蒸着し、好ましくは層の厚み0.1nm~15nmで形成する。還元性ドーパントを島状に形成する場合は、界面の有機層である発光材料や電子注入材料を島状に形成した後に、還元ドーパントを単独で抵抗加熱蒸着法により蒸着し、好ましくは島の厚み0.05nm~1nmで形成する。また、本発明の有機EL素子における、主成分と還元性ドーパントの割合としては、モル比で主成分:還元性ドーパント=5:1~1:5であると好ましく、2:1~1:2であるとさらに好ましい。電子注入層および電子輸送層電子注入層又は電子輸送層は、発光層への電子の注入を助ける層であって、電子移動度が大きい。電子注入層はエネルギーレベルの急な変化を緩和する等、エネルギーレベルを調整するために設ける。本発明の有機EL素子は、発光層と陰極との間に電子注入層を有し、前記電子注入層は、含窒素環誘導体を主成分として含有することが好ましい。ここで、電子注入層は電子輸送層として機能する層であってもよい。なお、主成分としてとは、電子注入層が50質量以上の含窒素環誘導体を含有していることを意味する。電子注入層に用いる電子輸送性材料としては、分子内にヘテロ原子を1個以上含有する芳香族ヘテロ環化合物が好ましく用いられ、特に含窒素環誘導体が好ましい。また、含窒素環誘導体としては、含窒素6員環もしくは5員環骨格を有する芳香族環、又は含窒素6員環もしくは5員環骨格を有する縮合芳香族環化合物が好ましい。この含窒素環誘導体としては、例えば、下記式Aで表される含窒素環金属キレート錯体が好ましい。一般式AにおけるR2~R7は、それぞれ独立に、水素原子、ハロゲン原子、オキシ基、アミノ基、炭素数1~40の炭化水素基、アルコキシ基、アリールオキシ基、アルコキシカルボニル基、または、芳香族複素環基であり、これらは置換されていてもよい。ハロゲン原子としては、例えば、フッ素、塩素、臭素、ヨウ素等が挙げられる。また、置換されていてもよいアミノ基の例としては、アルキルアミノ基、アリールアミノ基、アラルキルアミノ基が挙げられる。アルコキシカルボニル基は-COOY’と表され、Y’の例としては前記アルキル基と同様のものが挙げられる。アルキルアミノ基及びアラルキルアミノ基は-NQ1Q2と表される。Q1及びQ2の具体例としては、それぞれ独立に、前記アルキル基、前記アラルキル基で説明したものと同様のものが挙げられ、好ましい例も同様である。Q1及びQ2の一方は水素原子であってもよい。アリールアミノ基は-NAr1Ar2と表され、Ar1及びAr2の具体例としては、それぞれ独立に前記非縮合芳香族炭化水素基及び縮合芳香族炭化水素基で説明した基と同様である。Ar1及びAr2の一方は水素原子であってもよい。Mは、アルミニウムAl、ガリウムGa又はインジウムInであり、Inであると好ましい。上記式AのLは、下記式A’又はAで表される基である。前記式A’中、R8~R12は、それぞれ独立に、水素原子、または置換もしくは無置換の炭素数1~40の炭化水素基であり、互いに隣接する基が環状構造を形成していてもよい。また、前記式A中、R13~R27は、それぞれ独立に、水素原子、又は置換もしくは無置換の炭素数1~40の炭化水素基であり、互いに隣接する基が環状構造を形成していてもよい。前記式A’及び式AのR8~R12及びR13~R27が示す炭素数1~40の炭化水素基としては、前記式A中のR2~R7の具体例と同様のものが挙げられる。また、R8~R12及びR13~R27の互いに隣接する基が環状構造を形成した場合の2価の基としては、テトラメチレン基、ペンタメチレン基、ヘキサメチレン基、ジフェニルメタン-2,2’-ジイル基、ジフェニルエタン-3,3’-ジイル基、ジフェニルプロパン-4,4’-ジイル基等が挙げられる。一方、本発明では、電子輸送層として、前記式1から3または4から6に示されたビスカルバゾール誘導体を含有してもよい。電子注入層又は電子輸送層に用いられる電子伝達性化合物としては、8-ヒドロキシキノリン又はその誘導体の金属錯体、オキサジアゾール誘導体、含窒素複素環誘導体が好適である。上記8-ヒドロキシキノリン又はその誘導体の金属錯体の具体例としては、オキシン一般に8-キノリノール又は8-ヒドロキシキノリンのキレートを含む金属キレートオキシノイド化合物、例えばトリス8-キノリノールアルミニウムを用いることができる。そして、オキサジアゾール誘導体としては、下記のものを挙げることができる。前記式中、Ar17、Ar18、Ar19、Ar21、Ar22及びAr25は、それぞれ置換基を有するもしくは有さない環形成炭素数6~40の芳香族炭化水素基又は縮合芳香族炭化水素基を示し、Ar17とAr18、Ar19とAr21、Ar22とAr25は、たがいに同一でも異なっていてもよい。環形成炭素数6~40の芳香族炭化水素基又は縮合芳香族炭化水素基としては、フェニル基、ナフチル基、ビフェニル基、アントラニル基、ペリレニル基、ピレニル基などが挙げられる。そして、これらへの置換基としては炭素数1~10のアルキル基、炭素数1~10のアルコキシ基又はシアノ基等が挙げられる。Ar20、Ar23及びAr24は、それぞれ置換基を有するもしくは有さない環形成炭素数6~40の2価の芳香族炭化水素基又は縮合芳香族炭化水素基を示し、Ar23とAr24は、たがいに同一でも異なっていてもよい。この2価の芳香族炭化水素基又は縮合芳香族炭化水素基としては、フェニレン基、ナフチレン基、ビフェニレン基、アントラニレン基、ペリレニレン基、ピレニレン基などが挙げられる。そして、これらへの置換基としては炭素数1~10のアルキル基、炭素数1~10のアルコキシ基又はシアノ基等が挙げられる。これらの電子伝達性化合物は、薄膜形成性の良好なものが好ましく用いられる。そして、これら電子伝達性化合物の具体例としては、下記のものを挙げることができる。電子伝達性化合物としての含窒素複素環誘導体は、以下の一般式を有する有機化合物からなる含窒素複素環誘導体であって、金属錯体でない含窒素化合物が挙げられる。例えば、下記式Aに示す骨格を含有する5員環もしくは6員環や、下記式Bに示す構造のものが挙げられる。前記式B中、Xは炭素原子もしくは窒素原子を表す。Z1ならびにZ2は、それぞれ独立に含窒素ヘテロ環を形成可能な原子群を表す。含窒素複素環誘導体は、さらに好ましくは、5員環もしくは6員環からなる含窒素芳香多環族を有する有機化合物である。さらには、このような複数窒素原子を有する含窒素芳香多環族の場合は、上記式AとBもしくは上記式Aと下記式Cを組み合わせた骨格を有する含窒素芳香多環有機化合物が好ましい。前記の含窒素芳香多環有機化合物の含窒素基は、例えば、以下の一般式で表される含窒素複素環基から選択される。前記各式中、Rは、環形成炭素数6~40の芳香族炭化水素基又は縮合芳香族炭化水素基、環形成炭素数2~40の芳香族複素環基又は縮合芳香族複素環基、炭素数1~20のアルキル基、または炭素数1~20のアルコキシ基であり、nは0~5の整数であり、nが2以上の整数であるとき、複数のRは互いに同一又は異なっていてもよい。さらに、好ましい具体的な化合物として、下記式で表される含窒素複素環誘導体が挙げられる。HAr-L1-Ar1-Ar2前記式中、HArは、置換もしくは無置換の環形成炭素数1~40の含窒素複素環基であり、L1は単結合、置換もしくは無置換の環形成炭素数6~40の芳香族炭化水素基又は縮合芳香族炭化水素基又は置換もしくは無置換の環形成炭素数2~40の芳香族複素環基又は縮合芳香族複素環基であり、Ar1は置換もしくは無置換の環形成炭素数6~40の2価の芳香族炭化水素基であり、Ar2は置換もしくは無置換の環形成炭素数6~40の芳香族炭化水素基又は縮合芳香族炭化水素基又は置換もしくは無置換の環形成炭素数2~40の芳香族複素環基又は縮合芳香族複素環基である。HArは、例えば、下記の群から選択される。L1は、例えば、下記の群から選択される。Ar1は、例えば、下記のアリールアントラニル基から選択される。前記式中、R1~R14は、それぞれ独立して、水素原子、ハロゲン原子、炭素数1~20のアルキル基、炭素数1~20のアルコキシ基、環形成炭素数6~40のアリールオキシ基、置換もしくは無置換の環形成炭素数6~40の芳香族炭化水素基又は縮合芳香族炭化水素基、または環形成炭素数2~40の芳香族複素環基又は縮合芳香族複素環基であり、Ar3は、置換もしくは無置換の環形成炭素数6~40の芳香族炭化水素基又は縮合芳香族炭化水素基または環形成炭素数2~40の芳香族複素環基又は縮合芳香族複素環基である。また、R1~R8は、いずれも水素原子である含窒素複素環誘導体であってもよい。Ar2は、例えば、下記の群から選択される。電子伝達性化合物としての含窒素芳香多環有機化合物には、この他、下記の化合物特開平9-3448号公報参照も好適に用いられる。前記式中、R1~R4は、それぞれ独立に、水素原子、置換もしくは無置換の脂肪族基、置換もしくは無置換の脂肪族式環基、置換もしくは無置換の炭素環式芳香族環基、置換もしくは無置換の複素環基を表し、X1、X2は、それぞれ独立に、酸素原子、硫黄原子、またはジシアノメチレン基を表す。また、電子伝達性化合物として、下記の化合物特開2000-173774号公報参照も好適に用いられる。前記式中、R1、R2、R3及びR4は互いに同一のまたは異なる基であって、下記式で表わされる芳香族炭化水素基又は縮合芳香族炭化水素基である。前記式中、R5、R6、R7、R8及びR9は互いに同一のまたは異なる基であって、水素原子、或いはそれらの少なくとも1つが飽和もしくは不飽和アルコキシル基、アルキル基、アミノ基、またはアルキルアミノ基である。さらに、電子伝達性化合物は、該含窒素複素環基または含窒素複素環誘導体を含む高分子化合物であってもよい。また、電子輸送層は、下記式201~203で表される含窒素複素環誘導体の少なくともいずれか1つを含有することが好ましい。前記式201~203中、Rは、水素原子、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基、または置換もしくは無置換の炭素数1~20のアルコキシ基で、nは0~4の整数であり、R1は、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基。または炭素数1~20のアルコキシ基であり、R2及びR3は、それぞれ独立に、水素原子、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基、または置換もしくは無置換の炭素数1~20のアルコキシ基であり、Lは、置換もしくは無置換の環形成炭素数6~60の芳香族炭化水素基又は縮合芳香族炭化水素基、置換もしくは無置換のピリジニレン基、置換もしくは無置換のキノリニレン基、または置換もしくは無置換のフルオレニレン基であり、Ar1は、置換もしくは無置換の環形成炭素数6~60の芳香族炭化水素基又は縮合芳香族炭化水素基、置換もしくは無置換のピリジニレン基又は置換もしくは無置換のキノリニレン基であり、Ar2は、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基、または置換もしくは無置換の炭素数1~20のアルコキシ基である。Ar3は、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基、置換もしくは無置換の炭素数1~20のアルコキシ基、または-Ar1-Ar2で表される基Ar1及びAr2は、それぞれ前記と同じである。なお、前記式201~203において、Rは、水素原子、置換もしくは無置換の環形成炭素数6~60の芳香族炭化水素基又は縮合芳香族炭化水素基、置換もしくは無置換のピリジル基、置換もしくは無置換のキノリル基、置換もしくは無置換の炭素数1~20のアルキル基、または置換もしくは無置換の炭素数1~20のアルコキシ基である。なお、電子注入層又は電子輸送層の膜厚は、特に限定されないが、好ましくは、1nm~100nmである。また、電子注入層の構成成分として、含窒素環誘導体の他に無機化合物として、絶縁体又は半導体を使用することが好ましい。電子注入層が絶縁体や半導体で構成されていれば、電流のリークを有効に防止して、電子注入性を向上させることができる。このような絶縁体としては、アルカリ金属カルコゲニド、アルカリ土類金属カルコゲニド、アルカリ金属のハロゲン化物及びアルカリ土類金属のハロゲン化物からなる群から選択される少なくとも一つの金属化合物を使用するのが好ましい。電子注入層がこれらのアルカリ金属カルコゲニド等で構成されていれば、電子注入性をさらに向上させることができる点で好ましい。具体的に、好ましいアルカリ金属カルコゲニドとしては、例えば、Li2O、K2O、Na2S、Na2Se及びNa2Oが挙げられ、好ましいアルカリ土類金属カルコゲニドとしては、例えば、CaO、BaO、SrO、BeO、BaS及びCaSeが挙げられる。また、好ましいアルカリ金属のハロゲン化物としては、例えば、LiF、NaF、KF、LiCl、KCl及びNaCl等が挙げられる。また、好ましいアルカリ土類金属のハロゲン化物としては、例えば、CaF2、BaF2、SrF2、MgF2及びBeF2等のフッ化物や、フッ化物以外のハロゲン化物が挙げられる。また、半導体としては、Ba、Ca、Sr、Yb、Al、Ga、In、Li、Na、Cd、Mg、Si、Ta、Sb及びZnの少なくとも一つの元素を含む酸化物、窒化物又は酸化窒化物等の一種単独又は二種以上の組み合わせが挙げられる。また、電子注入層を構成する無機化合物が、微結晶又は非晶質の絶縁性薄膜であることが好ましい。電子注入層がこれらの絶縁性薄膜で構成されていれば、より均質な薄膜が形成されるために、ダークスポット等の画素欠陥を減少させることができる。なお、このような無機化合物としては、アルカリ金属カルコゲニド、アルカリ土類金属カルコゲニド、アルカリ金属のハロゲン化物及びアルカリ土類金属のハロゲン化物等が挙げられる。このような絶縁体又は半導体を使用する場合、その層の好ましい厚みは、0.1nm~15nm程度である。また、本発明における電子注入層は、前述の還元性ドーパントを含有していても好ましい。正孔注入層および正孔輸送層正孔注入層又は正孔輸送層正孔注入輸送層も含むには、芳香族アミン化合物、例えば、下記一般式Iで表わされる芳香族アミン誘導体が好適に用いられる。前記一般式Iにおいて、Ar1~Ar4は置換もしくは無置換の環形成炭素数6~50の芳香族炭化水素基又は縮合芳香族炭化水素基、置換もしくは無置換の環形成炭素数2~40の芳香族複素環基又は縮合芳香族複素環基、または、それら芳香族炭化水素基又は縮合芳香族炭化水素基と芳香族複素環基又は縮合芳香族複素環基を結合させた基を表す。前記一般式Iの化合物の具体例を以下に記すが、これらに限定されるものではない。また、下記一般式IIの芳香族アミンも正孔注入層又は正孔輸送層の形成に好適に用いられる。前記一般式IIにおいて、Ar1~Ar3の定義は前記一般式IのAr1~Ar4の定義と同様である。以下に一般式IIの化合物の具体例を記すがこれらに限定されるものではない。本発明の有機EL素子の各層の形成方法は特に限定されない。従来公知の真空蒸着法、スピンコーティング法等による形成方法を用いることができる。本発明の有機EL素子に用いる、前記式1で表される化合物を含有する有機薄膜層は、真空蒸着法、分子線蒸着法MBE法あるいは溶媒に解かした溶液のディッピング法、スピンコーティング法、キャスティング法、バーコート法、ロールコート法等の塗布法による公知の方法で形成することができる。本発明の有機EL素子の各有機層の膜厚は特に制限されないが、一般に膜厚が薄すぎるとピンホール等の欠陥が生じやすく、逆に厚すぎると高い印加電圧が必要となり効率が悪くなるため、通常は数nmから1μmの範囲が好ましい。<第2実施形態>次に第2実施形態に係る有機EL素子について説明する。第2実施形態に係る有機EL素子は、発光層が第1ホスト材料と、第2ホスト材料と、燐光発光材料とを含有している点で相違する。この際、第1ホスト材料は、前記一般式1~3で表される本発明のビスカルバゾール誘導体である。前記一般式1~3で表される有機EL素子用材料は、正孔輸送性の強いビスカルバゾール骨格と電子輸送性の強い複素環骨格を有しており、単一ホストとして十分な機能を果たすバイポーラー性能を有している。しかしながら、多層化された有機EL素子の発光効率および寿命は、有機EL素子全体のキャリアバランスに大きく依存する。このキャリアバランスを支配する主な因子は、各有機層におけるキャリア輸送性、異なる有機層の界面におけるキャリア注入性である。再結合領域である発光層において、周辺層とのキャリア注入性のバランスを取るためには、単一ホスト材料ではなく、複数のホスト材料により、キャリアバランスを是正することが好ましい。すなわち、発光層に第1ホスト材料に加え、コホストとしての第2ホスト材料を適切に選択して、用いることが好ましい。陰極に電子注入性能が弱い材料、例えば金属キレート錯体を使用した場合には、発光層のキャリアバランスが陰極寄りになる。これを改善するためには、電子輸送性能の高い材料を第2ホスト材料として、選定することが好ましい。すなわち、本実施形態の第2ホスト材料は、下記一般式5または6で表されることが好ましい。[前記一般式5および6において、Czは、置換もしくは無置換のアリールカルバゾリル基、又は、カルバゾリルアリール基を表す。A3は、下記一般式7Aで表される基である。a、bは、それぞれ1~3の整数である。]前記式7Aにおいて、M1及びM2は、それぞれ独立に、置換もしくは無置換の環を形成する炭素数2~40の窒素含有芳香族複素環又は窒素含有縮合芳香族複素環であり、同一でも異なっていてもよい。L5は、単結合、置換もしくは無置換の炭素数6~30の芳香族炭化水素基、置換もしくは無置換の炭素数6~30の縮合芳香族炭化水素基、置換もしくは無置換の炭素数5~30のシクロアルキレン基、置換もしくは無置換の炭素数2~30の芳香族複素環基、又は、置換もしくは無置換の炭素数2~30の縮合芳香族複素環基である。cは0~2、dは1~2、eは0~2の整数である。ただし、ceは1以上である。式5および6で表される化合物についてCzは、置換もしくは無置換のアリールカルバゾリル基又は置換もしくは無置換のカルバゾリルアリール基である。アリールカルバゾリル基とは、置換基として少なくとも1つのアリール基又はヘテロアリール基を有するカルバゾリル基をいい、アリール基又はヘテロアリール基が置換されている位置は問わない。具体的には、例えば以下のものが挙げられる。以下の化学式中、Arはアリール基又はヘテロアリール基を表し、は他の基が結合する位置を表す。また、カルバゾリルアリール基とは、置換基として少なくとも1つのカルバゾリル基を有するアリール基をいい、アリール基が置換されている位置は問わない。具体的には、例えば、以下のものが挙げられる。以下の化学式中、Arはアリール基を表し、は他の基が結合する位置を表す。さらに、置換のアリールカルバゾリル基とは、前記アリールカルバゾリル基が少なくとも1つの置換基を置換位置を問わず有するものをいい、置換のカルバゾリルアリール基とは、前記カルバゾリルアリール基が、少なくとも1つの置換基を置換位置を問わず有するものをいう。前記式5および6において、a及びbは、それぞれ1~3の整数である。アリールカルバゾリル基又はカルバゾリルアリール基におけるアリール基は、炭素数6~30であると好ましく、例えば、フェニル基、ナフチル基、アントリル基、フェナントリル基、ナフタセニル基、ピレニル基、フルオレニル基、ビフェニル基、ターフェニル基等が挙げられ、これらのうち、フェニル基、ナフチル基、ビフェニル基、ターフェニル基が好ましい。また、アリールカルバゾリル基におけるヘテロアリール基は、ピリジン、ピリミジン、ピラジン、トリアジン、アジリジン、アザインドリジン、インドリジン、イミダゾール、インドール、イソインドール、インダゾール、プリン、プテリジン、β-カルボリン、ナフチリジン、キノキサリン、ターピリジン、ビピリジン、アクリジン、フェナントロリン、フェナジン、イミダゾピリジン等が挙げられ、特に、ピリジン、ターピリジン、ピリミジン、イミダゾピリジン、トリアジンの環から形成される基が好ましい。前記一般式5及び6における、Aは、前記一般式7A表される基である。前記一般式7Aにおいて、M1及びM2は、それぞれ独立に、置換もしくは無置換の環を形成する炭素数2~40の含窒素複素環基であり、同一でも異なっていてもよい。含窒素複素環としては、ピリジン、ピリミジン、ピラジン、トリアジン、アジリジン、アザインドリジン、インドリジン、イミダゾール、インドール、イソインドール、インダゾール、プリン、プテリジン、β-カルボリン、ナフチリジン、キノキサリン、ターピリジン、ビピリジン、アクリジン、フェナントロリン、フェナジン、イミダゾピリジン等が挙げられ、特に、ピリジン、ターピリジン、ピリミジン、イミダゾピリジン、トリアジンの環から形成される基が好ましい。L5は、単結合、置換もしくは無置換の炭素数6~30の芳香族炭化水素基又は縮合芳香族炭化水素基、置換もしくは無置換の炭素数5~30のシクロアルキレン基、置換もしくは無置換の炭素数2~30の芳香族複素環基又は縮合芳香族複素環基である。cは0~2、dは1~2、eは0~2の整数である。ただし、ceは1以上である。炭素数6~30の芳香族炭化水素基又は縮合芳香族炭化水素基としては、例えば、フェニル基、ピフェニル基、ターフェニル基、ナフチル基、アントラニル基、フェナンスリル基、ビレニル基、クリセニル基、フルオランテニル基、パーフルオロアリール基、フロオレニル基、99-ジメチルフルオレニル基が挙げられ、これらのうちフェニル基、ピフェニル基、ターフェニル基、パーフルオロアリール基が好ましい。炭素数5~30のシクロアルキレン基としては、例えばシクロペンチレン基、シクロヘキシレン基、シクロヘプチレン基などが挙げられ、これらのうちシクロヘキシレン基が好ましい。炭素数2~30の芳香族複素環基又は縮合芳香族複素環基としては、1-ピロリル基、2-ピロリル基、3-ピロリル基、ピラジニル基、2-ピリジニル基、3-ピリジニル基、4-ピリジニル基、1-インドリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、2-フリル基、3-フリル基、2-ベンゾフラニル基、3-ベンゾフラニル基、4-ベンゾフラニル基、5-ベンゾフラニル基、6-ベンゾフラニル基、7-ベンゾフラニル基、1-イソベンゾフラニル基、3-イソベンゾフラニル基、4-イソベンゾフラニル基、5-イソベンゾフラニル基、6-イソベンゾフラニル基、7-イソベンゾフラニル基、2-キノリル基、3-キノリル基、4-キノリル基、5-キノリル基、6-キノリル基、7-キノリル基、8-キノリル基、1-イソキノリル基、3-イソキノリル基、4-イソキノリル基、5-イソキノリル基、6-イソキノリル基、7-イソキノリル基、8-イソキノリル基、2-キノキサリニル基、5-キノキサリニル基、6-キノキサリニル基、1-カルバゾリル基、2-カルバゾリル基、3-カルバゾリル基、4-カルバゾリル基、9-カルバゾリル基、1-フェナンスリジニル基、2-フェナンスリジニル基、3-フェナンスリジニル基、4-フェナンスリジニル基、6-フェナンスリジニル基、7-フェナンスリジニル基、8-フェナンスリジニル基、9-フェナンスリジニル基、10-フェナンスリジニル基、1-アクリジニル基、2-アクリジニル基、3-アクリジニル基、4-アクリジニル基、9-アクリジニル基、1,7-フェナンスロリン-2-イル基、1,7-フェナンスロリン-3-イル基、1,7-フェナンスロリン-4-イル基、1,7-フェナンスロリン-5-イル基、1,7-フェナンスロリン-6-イル基、1,7-フェナンスロリン-8-イル基、1,7-フェナンスロリン-9-イル基、1,7-フェナンスロリン-10-イル基、1,8-フェナンスロリン-2-イル基、1,8-フェナンスロリン-3-イル基、1,8-フェナンスロリン-4-イル基、1,8-フェナンスロリン-5-イル基、1,8-フェナンスロリン-6-イル基、1,8-フェナンスロリン-7-イル基、1,8-フェナンスロリン-9-イル基、1,8-フェナンスロリン-10-イル基、1,9-フェナンスロリン-2-イル基、1,9-フェナンスロリン-3-イル基、1,9-フェナンスロリン-4-イル基、1,9-フェナンスロリン-5-イル基、1,9-フェナンスロリン-6-イル基、1,9-フェナンスロリン-7-イル基、1,9-フェナンスロリン-8-イル基、1,9-フェナンスロリン-10-イル基、1,10-フェナンスロリン-2-イル基、1,10-フェナンスロリン-3-イル基、1,10-フェナンスロリン-4-イル基、1,10-フェナンスロリン-5-イル基、2,9-フェナンスロリン-1-イル基、2,9-フェナンスロリン-3-イル基、2,9-フェナンスロリン-4-イル基、2,9-フェナンスロリン-5-イル基、2,9-フェナンスロリン-6-イル基、2,9-フェナンスロリン-7-イル基、2,9-フェナンスロリン-8-イル基、2,9-フェナンスロリン-10-イル基、2,8-フェナンスロリン-1-イル基、2,8-フェナンスロリン-3-イル基、2,8-フェナンスロリン-4-イル基、2,8-フェナンスロリン-5-イル基、2,8-フェナンスロリン-6-イル基、2,8-フェナンスロリン-7-イル基、2,8-フェナンスロリン-9-イル基、2,8-フェナンスロリン-10-イル基、2,7-フェナンスロリン-1-イル基、2,7-フェナンスロリン-3-イル基、2,7-フェナンスロリン-4-イル基、2,7-フェナンスロリン-5-イル基、2,7-フェナンスロリン-6-イル基、2,7-フェナンスロリン-8-イル基、2,7-フェナンスロリン-9-イル基、2,7-フェナンスロリン-10-イル基、1-フェナジニル基、2-フェナジニル基、1-フェノチアジニル基、2-フェノチアジニル基、3-フェノチアジニル基、4-フェノチアジニル基、10-フェノチアジニル基、1-フェノキサジニル基、2-フェノキサジニル基、3-フェノキサジニル基、4-フェノキサジニル基、10-フェノキサジニル基、2-オキサゾリル基、4-オキサゾリル基、5-オキサゾリル基、2-オキサジアゾリル基、5-オキサジアゾリル基、3-フラザニル基、2-チエニル基、3-チエニル基、2-メチルピロール-1-イル基、2-メチルピロール-3-イル基、2-メチルピロール-4-イル基、2-メチルピロール-5-イル基、3-メチルピロール-1-イル基、3-メチルピロール-2-イル基、3-メチルピロール-4-イル基、3-メチルピロール-5-イル基、2-t-ブチルピロール-4-イル基、3-2-フェニルプロピルピロール-1-イル基、2-メチル-1-インドリル基、4-メチル-1-インドリル基、2-メチル-3-インドリル基、4-メチル-3-インドリル基、2-t-ブチル-1-インドリル基、4-t-ブチル-1-インドリル基、2-t-ブチル-3-インドリル基、4-t-ブチル-3-インドリル基等が挙げられ、これらのうち、ピリジニル基、キノリル基が好ましい。また、上記一般式5、6、7AにおけるCz、M1、M2の置換基としては、塩素、臭素、フッ素等のハロゲン原子、カルバゾール基、ヒドロキシル基、置換もしくは無置換のアミノ基、ニトロ基、シアノ基、シリル基、トリフルオロメチル基、カルボニル基、カルボキシル基、置換もしくは無置換のアルキル基、置換もしくは無置換のアルケニル基、置換もしくは無置換のアリールアルキル基、置換もしくは無置換の芳香族炭化水素基又は縮合芳香族炭化水素基、置換もしくは無置換の芳香族複素環基又は縮合芳香族複素環基、置換もしくは無置換のアラルキル基、置換もしくは無置換のアリールオキシ基、置換もしくは無置換のアルキルオキシ基等が挙げられる。これらのうち、フッ素原子、メチル基、パーフルオロフェニレン基、フェニル基、ナフチル基、ピリジル基、ピラジル基、ピリミジル基、アダマンチル基、ベンジル基、シアノ基、シリル基が好ましい。前記一般式5又は6で表される化合物の結合様式としては、a,bの値に応じ、下記表1に示すようになる。前記一般式7Aで表される基の結合様式としては、c,d,eの値に応じ、下記表2~3に示すようになる。Aと結合しているCzは、Aを表す一般式7AのM1、L5、M2のいずれに結合していてもよい。例えば、一般式5または6において、a=b=1であるCz-A3で、Aが表2[6]c=d=e=1の場合には、Cz-M1-L5-M2、M1-L5Cz-M2及びM1-L5-M2-Czの3つの結合様式が挙げられる。また、例えば、一般式5において、a=2であるCz-A3-Czで、7Aが表2[7]c=d=1,e=2の場合には、以下の結合様式が挙げられる。以上のような、一般式5、6および7Aの結合様式、並びに各基の例示の組み合わせにおいて、下記[1]~[4]で表される化合物であることが好ましい。[1]前記一般式5においてa=1、かつ前記一般式7Aにおいてc=1,d=0であり、一般式5式中、Czは、置換もしくは無置換のアリールカルバゾリル基又はカルバゾリルアリール基であり、一般式7A式中、M1は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L5は、置換もしくは無置換の炭素数6~30のアリール基もしくは芳香族炭化水素基又は縮合芳香族炭化水素基、置換もしくは無置換の炭素数2~30の芳香族複素環基又は縮合芳香族複素環基である。[2]前記一般式5においてa=2、かつ前記一般式7Aにおいてc=1,e=0であり、一般式5式中、Czは、置換もしくは無置換のアリールカルバゾリル基又はカルバゾリルアリール基であり、一般式7A式中、M1は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L5は、置換もしくは無置換の炭素数6~30のアリール基もしくは芳香族炭化水素基又は縮合芳香族炭化水素基、置換もしくは無置換の炭素数2~30の芳香族複素環基又は縮合芳香族複素環基である。[3]前記一般式5においてa=1、かつ前記一般式7Aにおいてc=2,e=0であり、一般式5式中、Czは、置換もしくは無置換のアリールカルバゾリル基又はカルバゾリルアリール基であり、一般式7A式中、M1は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L5は、置換もしくは無置換の炭素数6~30のアリール基もしくは芳香族炭化水素基又は縮合芳香族炭化水素基、置換もしくは無置換の炭素数2~30の芳香族複素環基又は縮合芳香族複素環基である。[4]前記一般式6においてb=2、かつ前記一般式7Aにおいてc=d=1であり、一般式6式中、Czは、置換もしくは無置換のアリールカルバゾリル基又はカルバゾリルアリール基であり、一般式7A式中、M1は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L5は、置換もしくは無置換の炭素数6~30のアリール基もしくは芳香族炭化水素基又は縮合芳香族炭化水素基、置換もしくは無置換の炭素数2~30の芳香族複素環基又は縮合芳香族複素環基である。さらに、前記一般式5及び6において、Czは、置換もしくは無置換のアリールカルバゾリル基であると好ましく、フェニルカルバゾリル基であるとさらに好ましい。また、アリールカルバゾリル基のアリール部位がカルバゾリル基で置換されていると好ましい。本発明の一般式5で表される化合物の具体例を以下に示すが、これら例示化合物に限定されるものではない。一般式6で表される化合物の具体例を以下に示すが、これら例示化合物に限定されるものではない。本発明における一般式5又は6で表される化合物は、3重項のエネルギーギャップが2.5~3.3eVであり、2.5~3.2eVであると好ましい。本発明における一般式5又は6で表される化合物は、1重項のエネルギーギャップが2.8~3.8eVであり、2.9~3.7eVであると好ましい。<第3実施形態>第3実施形態に係る有機EL素子は、第2ホスト材料として電子注入性の弱い材料を用いる点で第2実施形態と相違する。陰極に電極からの電子注入性能が強い材料、例えばLiFを使用した場合、発光層のキャリアバランスが陽極寄りになる。これを改善するためには、発光層への電子注入性の弱い材料を第2ホスト材料として選定することが好ましい。すなわち、本実施形態の第2ホスト材料は、前記一般式5または6において、A3が下記一般式7Bであらわされる基である化合物であることが好ましい。前記式7Bにおいて、M3及びM4は、それぞれ独立に、置換もしくは無置換の環を形成する炭素数6~40の芳香族炭化水素基であり、同一でも異なっていてもよい。L6は、単結合、置換もしくは無置換の炭素数6~30の芳香族炭化水素基、置換もしくは無置換の炭素数6~30の縮合芳香族炭化水素基、又は置換もしくは無置換の炭素数5~30のシクロアルキレン基である。cは0~2、dは1~2、eは0~2の整数である。ただし、ceは1以上である。上記一般式7Bにおける、M3及びM4の芳香族炭化水素基、L6の芳香族炭化水素基、縮合芳香族炭化水素基、およびシクロアルキレン基としては、前記一般式26Aのものを用いることができる。また、一般式27Bで表される基の結合様式としては、前述の一般式7Aで表される結合様式と同様のものを用いることができる。すなわち、前述の一般式7Aの結合様式において、M1をM3に、L5をL6に、M2をM4に、それぞれ置き換えればよい。以上のような、一般式5、6および7Bの結合様式、並びに各基の例示の組み合わせにおいて、下記[5]~[8]で表される化合物であることが好ましい。[5]前記一般式5においてa=1、かつ前記一般式7Bにおいてc=1,d=0であり、一般式5式中、Czは、置換もしくは無置換のアリールカルバゾリル基又はカルバゾリルアリール基であり、一般式7B式中、M3は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L6は、置換もしくは無置換の炭素数6~30のアリール基もしくは芳香族炭化水素基又は縮合芳香族炭化水素基、置換もしくは無置換の炭素数2~30の芳香族複素環基又は縮合芳香族複素環基である。[6]前記一般式5においてa=2、かつ前記一般式7Bにおいてc=1,e=0であり、一般式5式中、Czは、置換もしくは無置換のアリールカルバゾリル基又はカルバゾリルアリール基であり、一般式7B式中、M3は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L6は、置換もしくは無置換の炭素数6~30の芳香族炭化水素基又は縮合芳香族炭化水素基、置換もしくは無置換の炭素数2~30の芳香族複素環基又は縮合芳香族複素環基である。[7]前記一般式5においてa=1、かつ前記一般式7Bにおいてc=2,e=0であり、一般式5式中、Czは、置換もしくは無置換のアリールカルバゾリル基又はカルバゾリルアリール基であり、一般式7B式中、M3は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L6は、置換もしくは無置換の炭素数6~30の芳香族炭化水素基又は縮合芳香族炭化水素基、置換もしくは無置換の炭素数2~30の芳香族複素環基又は縮合芳香族複素環基である。[8]前記一般式6においてb=2、かつ前記一般式7Bにおいてc=d=1であり、一般式6式中、Czは、置換もしくは無置換のアリールカルバゾリル基又はカルバゾリルアリール基であり、一般式7B式中、M3は、置換もしくは無置換の環を形成する炭素数4~5の窒素含有ヘテロ6員環又は7員環、置換もしくは無置換の環を形成する炭素数2~4の窒素含有ヘテロ5員環、置換もしくは無置換の環を形成する炭素数8~11の窒素含有ヘテロ環、置換もしくは無置換のイミダゾビリジニル環であり、L6は、置換もしくは無置換の炭素数6~30の芳香族炭化水素基又は縮合芳香族炭化水素基、置換もしくは無置換の炭素数2~30の芳香族複素環基又は縮合芳香族複素環基である。さらに、前記一般式5及び6において、Czは、置換もしくは無置換のアリールカルバゾリル基であると好ましく、フェニルカルバゾリル基であるとさらに好ましい。また、アリールカルバゾリル基のアリール部位がカルバゾリル基で置換されていると好ましい。以下に前記一般式5または6において、A3が下記一般式7Bであらわされる基である化合物の具体例を挙げる。また、本実施形態の第2ホスト材料としては、下記一般式8で表される化合物を用いてもよい。[前記一般式8において、R101~R106は、それぞれ独立に、水素原子、ハロゲン原子、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基、又は、シアノ基である。但し、R101~R106の少なくとも1つは置換もしくは無置換の9-カルバゾリル基、置換もしくは無置換の窒素原子数2~5のアザカルバゾリル基、または、-L-9-カルバゾリル基であり、Lは、置換もしくは無置換の炭素数1~40のアルキル基、置換もしくは無置換の炭素数3~15のシクロアルキル基、置換もしくは無置換の炭素数3~20の複素環基、置換もしくは無置換の炭素数1~40のアルコキシ基、置換もしくは無置換の炭素数6~40のアリール基、置換もしくは無置換の炭素数6~20のアリールオキシ基、置換もしくは無置換の炭素数7~20のアラルキル基、置換もしくは無置換の炭素数6~40のアリールアミノ基、置換もしくは無置換の炭素数1~40のアルキルアミノ基、置換もしくは無置換の炭素数7~60のアラルキルアミノ基、置換もしくは無置換の炭素数7~40のアリールカルボニル基、置換もしくは無置換の炭素数6~20のアリールチオ基、置換もしくは無置換の炭素数1~40のハロゲン化アルキル基である。Xaは、硫黄原子、酸素原子、またはN-R108である。R108は、上記R101~R106と同義である。]。置換もしくは無置換の窒素原子数2~5のアザカルバゾリル基の具体例を以下に示すが任意の置換基は省略、これらに限定されるものではない。前記ハロゲン原子としては、例えば、フッ素、塩素、臭素、ヨウ素等が挙げられる。前記置換もしくは無置換の炭素数1~40のアルキル基としては、例えば、メチル基、エチル基、プロピル基、イソプロピル基、n-ブチル基、s-ブチル基、イソブチル基、t-ブチル基、n-ペンチル基、n-ヘキシル基、n-ヘプチル基、n-オクチル基、n-ノニル基、n-デシル基、n-ウンデシル基、n-ドデシル基、n-トリデシル基、n-テトラデシル基、n-ペンタデシル基、n-ヘキサデシル基、n-ヘプタデシル基、n-オクタデシル基、ネオペンチル基、1-メチルペンチル基、2-メチルペンチル基、1-ペンチルヘキシル基、1-ブチルペンチル基、1-ヘプチルオクチル基、3-メチルペンチル基、ヒドロキシメチル基、1-ヒドロキシエチル基、2-ヒドロキシエチル基、2-ヒドロキシイソブチル基、1,2-ジヒドロキシエチル基、1,3-ジヒドロキシイソプロピル基、2,3-ジヒドロキシ-t-ブチル基、1,2,3-トリヒドロキシプロピル基、クロロメチル基、1-クロロエチル基、2-クロロエチル基、2-クロロイソブチル基、1,2-ジクロロエチル基、1,3-ジクロロイソプロピル基、2,3-ジクロロ-t-ブチル基、1,2,3-トリクロロプロピル基、ブロモメチル基、1-ブロモエチル基、2-ブロモエチル基、2-ブロモイソブチル基、1,2-ジブロモエチル基、1,3-ジブロモイソプロピル基、2,3-ジブロモ-t-ブチル基、1,2,3-トリブロモプロピル基、ヨードメチル基、1-ヨードエチル基、2-ヨードエチル基、2-ヨードイソブチル基、1,2-ジヨードエチル基、1,3-ジヨードイソプロピル基、2,3-ジヨード-t-ブチル基、1,2,3-トリヨードプロピル基、アミノメチル基、1-アミノエチル基、2-アミノエチル基、2-アミノイソブチル基、1,2-ジアミノエチル基、1,3-ジアミノイソプロピル基、2,3-ジアミノ-t-ブチル基、1,2,3-トリアミノプロピル基、シアノメチル基、1-シアノエチル基、2-シアノエチル基、2-シアノイソブチル基、1,2-ジシアノエチル基、1,3-ジシアノイソプロピル基、2,3-ジシアノ-t-ブチル基、1,2,3-トリシアノプロピル基、ニトロメチル基、1-ニトロエチル基、2-ニトロエチル基、1,2-ジニトロエチル基、2,3-ジニトロ-t-ブチル基、1,2,3-トリニトロプロピル基等が挙げられ、好ましくは、メチル基、エチル基、プロピル基、イソプロピル基、n-ブチル基、s-ブチル基、イソブチル基、t-ブチル基、n-ペンチル基、n-ヘキシル基、n-ヘプチル基、n-オクチル基、n-ノニル基、n-デシル基、n-ウンデシル基、n-ドデシル基、n-トリデシル基、n-テトラデシル基、n-ペンタデシル基、n-ヘキサデシル基、n-ヘプタデシル基、n-オクタデシル基、ネオペンチル基、1-メチルペンチル基、1-ペンチルヘキシル基、1-ブチルペンチル基、1-ヘプチルオクチル基である。アルキル基置換基を除くの炭素数は1~10であるのが好ましい。置換もしくは無置換の炭素数3~15のシクロアルキル基としては、例えば、シクロペンチル基、シクロヘキシル基、シクロオクチル基、3,3,5,5-テトラメチルシクロヘキシル基等が挙げられ、好ましくは、シクロヘキシル基、シクロオクチル基、3,5-テトラメチルシクロヘキシル基である。シクロアルキル基置換基を除くの炭素数は3~12であるのが好ましい。前記置換もしくは無置換の炭素数3~20の複素環基としては、例えば、1-ピロリル基、2-ピロリル基、3-ピロリル基、ピラジニル基、2-ピリジニル基、1-イミダゾリル基、2-イミダゾリル基、1-ピラゾリル基、1-インドリジニル基、2-インドリジニル基、3-インドリジニル基、5-インドリジニル基、6-インドリジニル基、7-インドリジニル基、8-インドリジニル基、2-イミダゾピリジニル基、3-イミダゾピリジニル基、5-イミダゾピリジニル基、6-イミダゾピリジニル基、7-イミダゾピリジニル基、8-イミダゾピリジニル基、3-ピリジニル基、4-ピリジニル基、1-インドリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、2-フリル基、3-フリル基、2-ベンゾフラニル基、3-ベンゾフラニル基、4-ベンゾフラニル基、5-ベンゾフラニル基、6-ベンゾフラニル基、7-ベンゾフラニル基、1-イソベンゾフラニル基、3-イソベンゾフラニル基、4-イソベンゾフラニル基、5-イソベンゾフラニル基、6-イソベンゾフラニル基、7-イソベンゾフラニル基、2-キノリル基、3-キノリル基、4-キノリル基、5-キノリル基、6-キノリル基、7-キノリル基、8-キノリル基、1-イソキノリル基、3-イソキノリル基、4-イソキノリル基、5-イソキノリル基、6-イソキノリル基、7-イソキノリル基、8-イソキノリル基、2-キノキサリニル基、5-キノキサリニル基、6-キノキサリニル基、1-カルバゾリル基、2-カルバゾリル基、3-カルバゾリル基、4-カルバゾリル基、9-カルバゾリル基、アザカルバゾリル-1-イル基、アザカルバゾリル-2-イル基、アザカルバゾリル-3-イル基、アザカルバゾリル-4-イル基、アザカルバゾリル-5-イル基、アザカルバゾリル-6-イル基、アザカルバゾリル-7-イル基、アザカルバゾリル-8-イル基、アザカルバゾリル-9-イル基、1-フェナントリジニル基、2-フェナントリジニル基、3-フェナントリジニル基、4-フェナントリジニル基、6-フェナントリジニル基、7-フェナントリジニル基、8-フェナントリジニル基、9-フェナントリジニル基、10-フェナントリジニル基、1-アクリジニル基、2-アクリジニル基、3-アクリジニル基、4-アクリジニル基、9-アクリジニル基、1,7-フェナントロリン-2-イル基、1,7-フェナントロリン-3-イル基、1,7-フェナントロリン-4-イル基、1,7-フェナントロリン-5-イル基、1,7-フェナントロリン-6-イル基、1,7-フェナントロリン-8-イル基、1,7-フェナントロリン-9-イル基、1,7-フェナントロリン-10-イル基、1,8-フェナントロリン-2-イル基、1,8-フェナントロリン-3-イル基、1,8-フェナントロリン-4-イル基、1,8-フェナントロリン-5-イル基、1,8-フェナントロリン-6-イル基、1,8-フェナントロリン-7-イル基、1,8-フェナントロリン-9-イル基、1,8-フェナントロリン-10-イル基、1,9-フェナントロリン-2-イル基、1,9-フェナントロリン-3-イル基、1,9-フェナントロリン-4-イル基、1,9-フェナントロリン-5-イル基、1,9-フェナントロリン-6-イル基、1,9-フェナントロリン-7-イル基、1,9-フェナントロリン-8-イル基、1,9-フェナントロリン-10-イル基、1,10-フェナントロリン-2-イル基、1,10-フェナントロリン-3-イル基、1,10-フェナントロリン-4-イル基、1,10-フェナントロリン-5-イル基、2,9-フェナントロリン-1-イル基、2,9-フェナントロリン-3-イル基、2,9-フェナントロリン-4-イル基、2,9-フェナントロリン-5-イル基、2,9-フェナントロリン-6-イル基、2,9-フェナントロリン-7-イル基、2,9-フェナントロリン-8-イル基、2,9-フェナントロリン-10-イル基、2,8-フェナントロリン-1-イル基、2,8-フェナントロリン-3-イル基、2,8-フェナントロリン-4-イル基、2,8-フェナントロリン-5-イル基、2,8-フェナントロリン-6-イル基、2,8-フェナントロリン-7-イル基、2,8-フェナントロリン-9-イル基、2,8-フェナントロリン-10-イル基、2,7-フェナントロリン-1-イル基、2,7-フェナントロリン-3-イル基、2,7-フェナントロリン-4-イル基、2,7-フェナントロリン-5-イル基、2,7-フェナントロリン-6-イル基、2,7-フェナントロリン-8-イル基、2,7-フェナントロリン-9-イル基、2,7-フェナントロリン-10-イル基、1-フェナジニル基、2-フェナジニル基、1-フェノチアジニル基、2-フェノチアジニル基、3-フェノチアジニル基、4-フェノチアジニル基、10-フェノチアジニル基、1-フェノキサジニル基、2-フェノキサジニル基、3-フェノキサジニル基、4-フェノキサジニル基、10-フェノキサジニル基、2-オキサゾリル基、4-オキサゾリル基、5-オキサゾリル基、2-オキサジアゾリル基、5-オキサジアゾリル基、3-フラザニル基、2-チエニル基、3-チエニル基、2-メチルピロール-1-イル基、2-メチルピロール-3-イル基、2-メチルピロール-4-イル基、2-メチルピロール-5-イル基、3-メチルピロール-1-イル基、3-メチルピロール-2-イル基、3-メチルピロール-4-イル基、3-メチルピロール-5-イル基、2-t-ブチルピロール-4-イル基、3-2-フェニルプロピルピロール-1-イル基、2-メチル-1-インドリル基、4-メチル-1-インドリル基、2-メチル-3-インドリル基、4-メチル-3-インドリル基、2-t-ブチル-1-インドリル基、4-t-ブチル-1-インドリル基、2-t-ブチル-3-インドリル基、4-t-ブチル-3-インドリル基、1-ジベンゾフラニル基、2-ジベンゾフラニル基、3-ジベンゾフラニル基、4-ジベンゾフラニル基、1-ジベンゾチオフェニル基、2-ジベンゾチオフェニル基、3-ジベンゾチオフェニル基、4-ジベンゾチオフェニル基、1-シラフルオレニル基、2-シラフルオレニル基、3-シラフルオレニル基、4-シラフルオレニル基、1-ゲルマフルオレニル基、2-ゲルマフルオレニル基、3-ゲルマフルオレニル基、4-ゲルマフルオレニル基等が挙げられる。これらの中でも好ましくは、2-ピリジニル基、1-インドリジニル基、2-インドリジニル基、3-インドリジニル基、5-インドリジニル基、6-インドリジニル基、7-インドリジニル基、8-インドリジニル基、2-イミダゾピリジニル基、3-イミダゾピリジニル基、5-イミダゾピリジニル基、6-イミダゾピリジニル基、7-イミダゾピリジニル基、8-イミダゾピリジニル基、3-ピリジニル基、4-ピリジニル基、1-インリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、9-カルバゾリル基、1-ジベンゾフラニル基、2-ジベンゾフラニル基、3-ジベンゾフラニル基、4-ジベンゾフラニル基、1-ジベンゾチオフェニル基、2-ジベンゾチオフェニル基、3-ジベンゾチオフェニル基、4-ジベンゾチオフェニル基、1-シラフルオレニル基、2-シラフルオレニル基、3-シラフルオレニル基、4-シラフルオレニル基、1-ゲルマフルオレニル基、2-ゲルマフルオレニル基、3-ゲルマフルオレニル基、4-ゲルマフルオレニル基、アザカルバゾリル-1-イル基、アザカルバゾリル-2-イル基、アザカルバゾリル-3-イル基、アザカルバゾリル-4-イル基、アザカルバゾリル-5-イル基、アザカルバゾリル-6-イル基、アザカルバゾリル-7-イル基、アザカルバゾリル-8-イル基、アザカルバゾリル-9-イル基である。複素環基置換基を除くの炭素数は3~14であるのが好ましい。前記置換もしくは無置換の炭素数1~40のアルコキシ基は-OYと表される基であり、Yの具体例としては、前記アルキル基で説明したものと同様のものが挙げられ、好ましい例も同様である。前記置換もしくは無置換の炭素数6~40のアリール基縮合芳香族炭化水素基や環集合芳香族炭化水素基が含まれる。としては、例えば、フェニル基、2-ビフェニルイル基、3-ビフェニルイル基、4-ビフェニルイル基、p-ターフェニル-4-イル基、p-ターフェニル-3-イル基、p-ターフェニル-2-イル基、m-ターフェニル-4-イル基、m-ターフェニル-3-イル基、m-ターフェニル-2-イル基、o-トリル基、m-トリル基、p-トリル基、p-t-ブチルフェニル基、p-2-フェニルプロピルフェニル基、4’-メチルビフェニルイル基、4-t-ブチル-p-ターフェニル-4-イル基、o-クメニル基、m-クメニル基、p-クメニル基、2,3-キシリル基、3,4-キシリル基、2,5-キシリル基、メシチル基,m-クウォーターフェニル基等が挙げられる。これらの中でも好ましくは、フェニル基、2-ビフェニルイル基、3-ビフェニルイル基、4-ビフェニルイル基、m-ターフェニル-4-イル基、m-ターフェニル-3-イル基、m-ターフェニル-2-イル基、p社製AC1を用いて測定した。具体的には、材料に光を照射し、その際に電荷分離によって生じる電子量を測定することにより測定した。2アフィニティAfイオン化ポテンシャルIpとエネルギーギャップEgの測定値から算出した。算出式は、次のとおりである。AfIpEgエネルギーギャップEgは、ベンゼン中の吸収スペクトルの吸収端から測定した。具体的には、市販の可視紫外分光光度計を用いて、吸収スペクトルを測定し、そのスペクトルが立ち上がり始める波長から算出した。3一重項エネルギーS1および三重項エネルギーT1光学エネルギーギャップS1一重項エネルギーとも言うは、伝導レベルと価電子レベルとの差をいい、各材料のトルエン希薄溶液の吸収スペクトルの長波長側接線とベースライン吸収ゼロとの交点の波長値をエネルギーに換算して求めた。材料の三重項エネルギーT1は、燐光発光スペクトルに基づいて規定することが例として挙げられ、本実施例においては以下のように規定した。各材料をEPA溶媒容積比でジエチルエーテル:イソペンタン:エタノール=5:5:2に10μmol/Lで溶解し、燐光測定用試料とした。そして、燐光測定用試料を石英セルに入れ、77Kに冷却し、励起光を照射し、放射される燐光の波長を測定した。得られた燐光スペクトルの短波長側の立ちあがりに対して接線を引き、この接線とベースラインとの交点の波長値をエネルギーに換算した値を三重項エネルギーT1とした。なお、測定には、測定装置F-4500日立製を用いた。有機EL素子の評価電流密度が10mA/cm2となるように有機EL素子に電圧を印加し、そのときの電圧値Vを測定した。また、電流効率L/Jcd/A、電力効率lm/W、寿命hrsを測定した。寿命は、初期輝度で定電流駆動し、輝度が初期輝度の90に達したときの時間LT90または50に達したときの時間LT50を測定した。結果を表8に示す。実施例19有機EL素子19の作成25mm×75mm×1.1mmのITO透明電極付きガラス基板ジオマティック社製に、イソプロピルアルコール中にて5分間の超音波洗浄を施し、さらに、30分間のUVUltravioletオゾン洗浄を施した。このようにして洗浄した透明電極付きガラス基板を、真空蒸着装置の基板ホルダーに装着し、まず、ガラス基板の透明電極ラインが形成されている側の面上に、透明電極を覆うようにして、化合物Aを厚さ40nmで蒸着し、正孔注入層を得た。次いで、この膜上に、化合物Bを厚さ20nmで蒸着し、正孔輸送層を得た。この正孔輸送層上に、燐光用の第1ホスト材料である化合物3と燐光用ドーパント材料であるIrPh-ppy3と、下記に示す第2ホスト材料であるHT-5を厚さ40nmで共蒸着し、燐光発光層を得た。IrPh-ppy3の濃度は20質量、HT-5の濃度は10質量であった。続いて、この燐光発光層上に、厚さ30nmの化合物C、厚さ1nmのLiF、厚さ80nmの金属Alを順次積層し、陰極を得た。なお、電子注入性電極であるLiFについては、1Å/minの速度で形成した。この有機EL素子19について、実施例1と同様に発光性能評価を行うとともに、初期輝度20,000cd/m2における輝度半減寿命初期輝度を測定した。結果を表9に示す。実施例20有機EL素子20の作成上記実施例19において、HT-5の代わりに下記に示すHT-9を用いて有機EL素子6を作成した。この有機EL素子20について、実施例1と同様に、発光性能評価を行うとともに、初期輝度20,000cd/m2における輝度半減寿命初期輝度を測定した。結果を表9に示す。比較例8上記実施例19において、化合物3の代わりに上記化合物Dを用いて有機EL素子を作成した。この有機EL素子について、実施例1と同様に、発光性能評価を行うとともに、初期輝度20,000cd/m2における輝度半減寿命初期輝度を測定した。結果を表9に示す。比較例9上記比較例8において、HT-5の代わりにHT-9を用いて有機EL素子を作成した。この有機EL素子について、実施例1と同様に、発光性能評価を行うとともに、初期輝度20,000cd/m2における輝度半減寿命初期輝度を測定した。結果を表9に示す。表9から、比較例8~9に対し、本発明の化合物を用いた実施例19~20は、輝度半減寿命が大幅に長く、かつ発光効率も非常に高いことがわかった。実施例21~26実施例19の各材料、各層の厚み、及び各発光材料の濃度を、表10に示すように変更した以外は、実施例19と同様にして有機EL素子を作製した。実施例21~26で用いたホスト材料の化学式および物性値については、前記した表7および下記の表11に示す。有機EL素子の評価前述の実施例15~18と同様にして、有機EL素子を評価した。結果を表12に示す。また、図2Aに実施例21の発光層におけるエネルギーダイアグラム図、図2Bに実施例23の発光層におけるエネルギーダイアグラム図を示す。表8と表12を比較することにより、第1ホスト材料と第2ホスト材料を用いた実施例21~26では、単一ホスト材料の有機EL素子に比べて、寿命が長く、発光効率も向上することがわかった。"